(57)【特許請求の範囲】
【請求項１】
トラックピッチ５０〜５００ｎｍのプリグルーブを表面に有する基板の該表面上に記録層を有する光情報記録媒体であって、
前記記録層は、アゾ色素と、該アゾ色素の数と同数またはそれ以上の数の遷移金属イオンとの錯体であるアゾ金属錯体色素を含み、該アゾ金属錯体色素は１分子中に２つ以上の遷移金属イオンを含有し、但し、上記アゾ金属錯体色素１分子中に含まれる複数の遷移金属イオンはそれぞれ同一でも異なっていてもよく、上記アゾ金属錯体色素１分子中に複数のアゾ色素が含まれる場合、複数のアゾ色素はそれぞれ同一でも異なっていてもよい、前記光情報記録媒体。
【請求項２】
前記アゾ金属錯体色素は、ＥＳＩ−ＭＳ、ＭＡＬＤＩ−ＭＳおよびＸ線構造解析からなる群から選ばれる少なくとも一つの分析により、１分子中に２つのアゾ色素と２つの遷移金属イオンとを含有する結果を示す請求項１に記載の光情報記録媒体。
【請求項３】
前記アゾ金属錯体色素は、ＥＳＩ−ＭＳ、ＭＡＬＤＩ−ＭＳおよびＸ線構造解析からなる群から選ばれる少なくとも一つの分析により、１分子中に４つのアゾ色素と５つの遷移金属イオンとを含有する結果を示す請求項１に記載の光情報記録媒体。
【請求項４】
前記アゾ色素は、下記一般式（Ａ）で表される部分構造を有するアゾ色素である請求項１〜３のいずれか１項に記載の光情報記録媒体。
【化１】
0005133105.tif 000057
[一般式（Ａ）中、Ｒ1およびＲ2は、各々独立に、水素原子または置換基を表し、Ｙ1は記録層中で解離していてもよい水素原子を表し、＊は−Ｎ＝Ｎ−基との結合位置を表す。]
【請求項５】
前記アゾ色素は、下記一般式（１）で表されるアゾ色素である請求項４に記載の光情報記録媒体。
【化２】
0005133105.tif 000058
［一般式（１）中、Ｑ1は複素環または炭素環を形成する原子群を表し、Ｙは記録層中で解離していてもよい水素原子を含有する基を表し、Ｒ1、Ｒ2およびＹ1は、それぞれ一般式（Ａ）における定義と同義である。］
【請求項６】
前記アゾ金属錯体色素は、一般式（１）で表されるアゾ色素と遷移金属イオンとを塩基存在下で反応させることにより得られたものである請求項５に記載の光情報記録媒体。
【請求項７】
前記記録層は、塩基を含む請求項１〜６のいずれか１項に記載の光情報記録媒体。
【請求項８】
一般式（１）中の下記部分構造：
【化３】
0005133105.tif 000059
は、下記部分構造式（Ｅ−１）〜（Ｅ−６）、または（Ｅ−８）のいずれかを表す請求項５〜７のいずれか１項に記載の光情報記録媒体。
【化４】
0005133105.tif 000060
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【請求項９】
前記遷移金属イオンは銅イオンである請求項１〜８のいずれか１項に記載の光情報記録媒体。
【請求項１０】
前記Ｒ1は、炭素数２〜１０の置換もしくは無置換のアルキルオキシカルボニル基、またはシアノ基である請求項４〜９のいずれか１項に記載の光情報記録媒体。
【請求項１１】
前記アゾ金属錯体色素は、下記一般式（Ｆ）または一般式（Ｈ）で表されるアゾ金属錯体色素である請求項１〜１０のいずれか１項に記載の光情報記録媒体。
【化５】
0005133105.tif 000061
［一般式（Ｆ）中、Ｌ2-は下記一般式（２）で表されるアゾ色素から水素原子２つが解離した２価アニオンを表し、Ｇは電荷を中和するために必要なイオンを表し、ｖは０〜２の範囲の整数を表し、Ｌ’は配位子を表し、ｘは０〜６の範囲の整数を表す。］
【化６】
0005133105.tif 000062
［一般式（２）中、Ｙ11は上記２つの水素原子のうちの一方の水素原子を含有する基を表し、Ｙ12は上記２つの水素原子のうちの他方の水素原子を表し、Ｒ11は、炭素数２〜１０の置換もしくは無置換のアルキルオキシカルボニル基またはシアノ基を表し、Ｒ12は水素原子または置換基を表し、下記部分構造：
【化７】
0005133105.tif 000063
は、下記部分構造式（Ｅ−１）〜（Ｅ−６）、または（Ｅ−８）のいずれかを表す。］
【化８】
0005133105.tif 000064
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【化９】
0005133105.tif 000065
［一般式（Ｈ）中、Ｚ11は、下記部分構造：
【化１０】
0005133105.tif 000066
中のＹ11から水素原子が１つ解離した基を表し、上記部分構造、Ｒ11およびＲ12は、それぞれ一般式（Ｆ）における定義と同義であり、一般式（Ｈ）中にそれぞれ２つ存在するＱ11、Ｚ11、Ｒ11およびＲ12は互いに同一でも異なっていてもよく、Ｌ11およびＬ12は、それぞれ独立に配位子を表し、ｎ11およびｎ12は、それぞれ独立に０〜２の範囲の整数を表す。Ｌ11、Ｌ12が複数存在する場合、複数存在するＬ11、Ｌ12は互いに同じであっても異なっていてもよい。］
【請求項１２】
波長４４０ｎｍ以下のレーザー光を照射することにより情報を記録するために使用される請求項１〜１１のいずれか１項に記載の光情報記録媒体。
【請求項１３】
前記基板と前記記録層との間に反射層を有し、前記レーザー光は上記反射層と対向する面とは反対の面側から記録層へ照射される請求項１２に記載の光情報記録媒体。
【請求項１４】
請求項１〜１３のいずれか１項に記載の光情報記録媒体に、波長４４０ｎｍ以下のレーザー光を照射することにより前記光情報記録媒体が有する記録層へ情報を記録する情報記録方法。
【請求項１５】
下記一般式（Ｆ）または一般式（Ｈ）で表されるアゾ金属錯体色素。
【化１１】
0005133105.tif 000067
［一般式（Ｆ）中、Ｌ2-は下記一般式（２）で表されるアゾ色素から水素原子２つが解離した２価のアニオンを表し、Ｇは電荷を中和するために必要なイオンを表し、ｖは０〜２の範囲の整数を表し、Ｌ’は配位子を表し、ｘは０〜６の範囲の整数を表す。］
【化１２】
0005133105.tif 000068
［一般式（２）中、Ｙ11は上記２つの水素原子のうちの一方の水素原子を含有する基を表し、Ｙ12は上記２つの水素原子のうちの他方の水素原子を表し、Ｒ11は、炭素数２〜１０の置換もしくは無置換のアルキルオキシカルボニル基またはシアノ基を表し、Ｒ12は水素原子または置換基を表し、下記部分構造：
【化１３】
0005133105.tif 000069
は、下記部分構造式（Ｅ−１）〜（Ｅ−６）、または（Ｅ−８）のいずれかを表す。］
【化１４】
0005133105.tif 000070
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【化１５】
0005133105.tif 000071
［一般式（Ｈ）中、Ｚ11は、下記部分構造：
【化１６】
0005133105.tif 000072
中のＹ11から水素原子が１つ解離した基を表し、上記部分構造、Ｒ11およびＲ12は、それぞれ一般式（Ｆ）における定義と同義であり、一般式（Ｈ）中にそれぞれ２つ存在するＱ11、Ｚ11、Ｒ11およびＲ12は互いに同一でも異なっていてもよく、Ｌ11およびＬ12は、それぞれ独立に配位子を表し、ｎ11およびｎ12は、それぞれ独立に０〜２の範囲の整数を表す。Ｌ11、Ｌ12が複数存在する場合、複数存在するＬ11、Ｌ12は互いに同じであっても異なっていてもよい。］
【発明の詳細な説明】
【技術分野】
【０００１】
本発明は、レーザ光を用いて情報の記録および再生が可能な光情報記録媒体に関し、より詳しくは、波長４４０ｎｍ以下の短波長レーザ光を用いる情報の記録および再生に好適なヒートモード型の光情報記録媒体および波長４４０ｎｍ以下の短波長レーザ光照射により上記光情報記録媒体へ情報を記録する情報記録方法に関する。
更に本発明は、光情報記録媒体の記録層用色素として好適な新規アゾ金属錯体色素に関する。
【背景技術】
【０００２】
従来から、レーザ光により１回限りの情報記録が可能な光情報記録媒体として、追記型ＣＤ（ＣＤ−Ｒ）および追記型ＤＶＤ（ＤＶＤ−Ｒ）が知られている。ＣＤ−Ｒへの情報の記録は、近赤外域のレーザ光（通常、波長７８０ｎｍ程度）により行われるのに対し、ＤＶＤ−Ｒへの情報の記録は可視レーザ光（約６３０〜６８０ｎｍ）によって行われる。ＤＶＤ−Ｒは、記録用レーザ光としてＣＤ−Ｒより短波長のレーザ光を使用するため、ＣＤ−Ｒと比べて高密度記録可能であるという利点を有する。そのため、近年、ＤＶＤ−Ｒは、大容量の記録媒体としての地位をある程度まで確保している。
【０００３】
最近、インターネット等のネットワークやハイビジョンＴＶが急速に普及している。また、ＨＤＴＶ（Ｈｉｇｈ  Ｄｅｆｉｎｉｔｉｏｎ  Ｔｅｌｅｖｉｓｉｏｎ）の放映を間近にひかえて、画像情報を安価簡便に記録するための大容量の記録媒体の要求が高まっている。しかし、ＣＤ−ＲおよびＤＶＤ−Ｒは、将来の要求に対応できる程の充分に大きな記録容量を有しているとはいえない。そこで、ＤＶＤ−Ｒよりも更に短波長のレーザ光を用いることによって記録密度を向上させるため、短波長レーザ（例えば波長４４０ｎｍ以下）による記録が可能な大容量光ディスクの開発が進められている。そのような光ディスクとして、例えば４０５ｎｍの青色レーザを用いたＢｌｕ−ｒａｙ方式と称される光記録ディスク（Ｂｌｕ−ｒａｙ Ｄｉｓｃ、以下、「ＢＤ」ともいう）、ＨＤ−ＤＶＤ等の情報記録用レーザ光を短波長化して記録密度を高めることが提案されている。
【０００４】
例えば特許文献１〜４には、ＤＶＤ−Ｒ型の光ディスクにおいて、記録層に含有する色素化合物としてアゾ金属錯体色素を用いることが提案されている。これらのアゾ金属錯体色素は赤色レーザに対応した吸収波形を有しており、短波長（例えば４０５ｎｍ）のレーザ光による記録では十分な記録特性を発揮することはできない。
【０００５】
そこで、短波長レーザ光（例えば４０５ｎｍの青色レーザ光）を用いた光記録ディスクにおいては、ＤＶＤ−Ｒで用いられたアゾ金属錯体に対して吸収波長の短波長化を図ることが検討されている（特許文献５〜７等）
【特許文献１】特開平１１−３１０７２８号公報
【特許文献２】特開平１１−１３０９７０号公報
【特許文献３】特開２００２−２７４０４０号公報
【特許文献４】特開２０００−１６８２３７号公報
【特許文献５】特開２００１−１５８８６２号公報
【特許文献６】特開２００６−１４２７８９号公報
【特許文献７】特開２００６−３０６０７０号公報
【発明の開示】
【発明が解決しようとする課題】
【０００６】
しかし、本発明者らが、上記特許文献５〜７に記載されているアゾ金属錯体について、色素膜の耐光性、ならびに青色レーザ等の短波長レーザ対応光情報記録媒体の記録再生特性を評価した結果、耐光性および記録再生特性（ジッター、再生耐久性）のすべてを満足できるものを見つけることができなかった。
【０００７】
そこで、本発明は、短波長レーザ光照射による記録再生（特に、波長が４４０ｎｍ以下のレーザ光照射による情報記録）における記録再生特性および耐光性に優れる光情報記録媒体、および前記光情報記録媒体の記録層用色素として好適な新規化合物を提供することにある。
【課題を解決するための手段】
【０００８】
本発明者らは、色素の耐光性および青色レーザ対応光情報記録媒体の記録再生特性について検討を重ねた結果、以下の知見を得た。
特許文献５〜７において具体的に開示されているアゾ金属錯体色素は、いずれも金属イオン１つに対してアゾ色素が２つ配位したアゾ金属錯体色素である。しかし、これらの金属錯体では、上記短波長レーザ光照射による記録再生では十分な耐光性と記録再生特性を得ることができなかった。
そこで本発明者らは検討を行い、まず、短波長領域での記録再生特性の点からは、アゾ金属錯体色素の中でも遷移金属イオンを含むアゾ金属錯体色素が優れているとの知見を得た。しかし、遷移金属イオンを含むアゾ金属錯体色素でも、特許文献５〜７に記載されているアゾ金属錯体色素では、耐光性と記録再生特性を両立するものを見出すことはできなかった。更には、上記アゾ金属錯体色素の中から再生耐久性が良好な色素を見出すこともできなかった。
上記知見に基づき本発明者は、上記アゾ金属錯体色素が耐光性あるいは再生耐久性を満足できない理由はアゾ配位子の励起状態を効率よく失活させることができていないことにあると考えた。そこで本発明者らは、アゾ金属錯体色素中の遷移金属イオンの数をアゾ色素の数と同数またはそれ以上に多くすること、かつ、１つのアゾ色素と配位結合する遷移金属イオンの数を増やすことにより、アゾ配位子から金属イオンへのエネルギー移動を促進させることを考え、これにより耐光性と短波長レーザ光照射に対する再生耐久性、更には記録再生特性に優れる光情報記録媒体が得られることを見出した。
更に、銅イオンとアゾ配位子の数が２対２、または５対４の特定のアゾ金属錯体色素を、ブルーレイ・ディスク等の短波長レーザ対応の光情報記録媒体において記録層用色素として使用することにより、良好な記録再生特性を得ることができるとともに、上記色素は耐光性、溶解性、形成される色素膜の安定性にも優れることも新たに見出した。
本発明は、以上の知見に基づき完成された。
【０００９】
即ち、上記目的は、下記手段により達成された。
[１]トラックピッチ５０〜５００ｎｍのプリグルーブを表面に有する基板の該表面上に記録層を有する光情報記録媒体であって、
前記記録層は、アゾ色素と、該アゾ色素の数と同数またはそれ以上の数の遷移金属イオンとの錯体であるアゾ金属錯体色素を含み、該アゾ金属錯体色素は１分子中に２つ以上の遷移金属イオンを含有し、但し、上記アゾ金属錯体色素１分子中に含まれる複数の遷移金属イオンはそれぞれ同一でも異なっていてもよく、上記アゾ金属錯体色素１分子中に複数のアゾ色素が含まれる場合、複数のアゾ色素はそれぞれ同一でも異なっていてもよい、前記光情報記録媒体。
[２]前記アゾ金属錯体色素は、ＥＳＩ−ＭＳ、ＭＡＬＤＩ−ＭＳおよびＸ線構造解析からなる群から選ばれる少なくとも一つの分析により、１分子中に２つのアゾ色素と２つの遷移金属イオンとを含有する結果を示す[１]に記載の光情報記録媒体。
[３]前記アゾ金属錯体色素は、ＥＳＩ−ＭＳ、ＭＡＬＤＩ−ＭＳおよびＸ線構造解析からなる群から選ばれる少なくとも一つの分析により、１分子中に４つのアゾ色素と５つの遷移金属イオンとを含有する結果を示す[１]に記載の光情報記録媒体。
[４]前記アゾ色素は、下記一般式（Ａ）で表される部分構造を有するアゾ色素である[１]〜[３]のいずれかに記載の光情報記録媒体。
【化１】
0005133105.tif 000002
[一般式（Ａ）中、Ｒ1およびＲ2は、各々独立に、水素原子または置換基を表し、Ｙ1は記録層中で解離していてもよい水素原子を表し、＊は−Ｎ＝Ｎ−基との結合位置を表す。]
[５]前記アゾ色素は、下記一般式（１）で表されるアゾ色素である[４]に記載の光情報記録媒体。
【化２】
0005133105.tif 000003
［一般式（１）中、Ｑ1は複素環または炭素環を形成する原子群を表し、Ｙは記録層中で解離していてもよい水素原子を含有する基を表し、Ｒ1、Ｒ2およびＹ1は、それぞれ一般式（Ａ）における定義と同義である。］
[６]前記アゾ金属錯体色素は、一般式（１）で表されるアゾ色素と遷移金属イオンとを塩基存在下で反応させることにより得られたものである[５]に記載の光情報記録媒体。
[７]前記記録層は、塩基を含む[１]〜[６]のいずれかに記載の光情報記録媒体。
[８]一般式（１）中の下記部分構造：
【化３】
0005133105.tif 000004
は、下記部分構造式（Ｅ−１）〜（Ｅ−６）、または（Ｅ−８）のいずれかを表す[５]〜[７]のいずれかに記載の光情報記録媒体。
【化４】
0005133105.tif 000005
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
[９]前記遷移金属イオンは銅イオンである[１]〜[８]のいずれかに記載の光情報記録媒体。
[１０]前記Ｒ1は、炭素数２〜１０の置換もしくは無置換のアルキルオキシカルボニル基、またはシアノ基である[４]〜[９]のいずれかに記載の光情報記録媒体。
[１１]前記アゾ金属錯体色素は、下記一般式（Ｆ）または一般式（Ｈ）で表されるアゾ金属錯体色素である[１]〜[１０]のいずれかに記載の光情報記録媒体。
【化５】
0005133105.tif 000006
［一般式（Ｆ）中、Ｌ2-は下記一般式（２）で表されるアゾ色素から水素原子２つが解離した２価アニオンを表し、Ｇは電荷を中和するために必要なイオンを表し、ｖは０〜２の範囲の整数を表し、Ｌ’は配位子を表し、ｘは０〜６の範囲の整数を表す。］
【化６】
0005133105.tif 000007
［一般式（２）中、Ｙ11は上記２つの水素原子のうちの一方の水素原子を含有する基を表し、Ｙ12は上記２つの水素原子のうちの他方の水素原子を表し、Ｒ11は、炭素数２〜１０の置換もしくは無置換のアルキルオキシカルボニル基またはシアノ基を表し、Ｒ12は水素原子または置換基を表し、下記部分構造：
【化７】
0005133105.tif 000008
は、下記部分構造式（Ｅ−１）〜（Ｅ−６）、または（Ｅ−８）のいずれかを表す。］
【化８】
0005133105.tif 000009
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【化９】
0005133105.tif 000010
［一般式（Ｈ）中、Ｚ11は、下記部分構造：
【化１０】
0005133105.tif 000011
中のＹ11から水素原子が１つ解離した基を表し、上記部分構造、Ｒ11およびＲ12は、それぞれ一般式（Ｆ）における定義と同義であり、一般式（Ｈ）中にそれぞれ２つ存在するＱ11、Ｚ11、Ｒ11およびＲ12は互いに同一でも異なっていてもよく、Ｌ11およびＬ12は、それぞれ独立に配位子を表し、ｎ11およびｎ12は、それぞれ独立に０〜２の範囲の整数を表す。Ｌ11、Ｌ12が複数存在する場合、複数存在するＬ11、Ｌ12は互いに同じであっても異なっていてもよい。］
[１２]波長４４０ｎｍ以下のレーザー光を照射することにより情報を記録するために使用される[１]〜[１１]のいずれかに記載の光情報記録媒体。
[１３]前記基板と前記記録層との間に反射層を有し、前記レーザー光は上記反射層と対向する面とは反対の面側から記録層へ照射される[１２]に記載の光情報記録媒体。
[１４][１]〜[１３]のいずれかに記載の光情報記録媒体に、波長４４０ｎｍ以下のレーザー光を照射することにより前記光情報記録媒体が有する記録層へ情報を記録する情報記録方法。
[１５]下記一般式（Ｆ）または一般式（Ｈ）で表されるアゾ金属錯体色素。
【化１１】
0005133105.tif 000012
［一般式（Ｆ）中、Ｌ2-は下記一般式（２）で表されるアゾ色素から水素原子２つが解離した２価のアニオンを表し、Ｇは電荷を中和するために必要なイオンを表し、ｖは０〜２の範囲の整数を表し、Ｌ’は配位子を表し、ｘは０〜６の範囲の整数を表す。］
【化１２】
0005133105.tif 000013
［一般式（２）中、Ｙ11は上記２つの水素原子のうちの一方の水素原子を含有する基を表し、Ｙ12は上記２つの水素原子のうちの他方の水素原子を表し、Ｒ11は、炭素数２〜１０の置換もしくは無置換のアルキルオキシカルボニル基またはシアノ基を表し、Ｒ12は水素原子または置換基を表し、下記部分構造：
【化１３】
0005133105.tif 000014
は、下記部分構造式（Ｅ−１）〜（Ｅ−６）、または（Ｅ−８）のいずれかを表す。］
【化１４】
0005133105.tif 000015
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【化１５】
0005133105.tif 000016
［一般式（Ｈ）中、Ｚ11は、下記部分構造：
【化１６】
0005133105.tif 000017
中のＹ11から水素原子が１つ解離した基を表し、上記部分構造、Ｒ11およびＲ12は、それぞれ一般式（Ｆ）における定義と同義であり、一般式（Ｈ）中にそれぞれ２つ存在するＱ11、Ｚ11、Ｒ11およびＲ12は互いに同一でも異なっていてもよく、Ｌ11およびＬ12は、それぞれ独立に配位子を表し、ｎ11およびｎ12は、それぞれ独立に０〜２の範囲の整数を表す。Ｌ11、Ｌ12が複数存在する場合、複数存在するＬ11、Ｌ12は互いに同じであっても異なっていてもよい。］
【発明の効果】
【００１０】
本発明によれば、波長が４４０ｎｍ以下の青色レーザ光を用いて良好な記録再生特性が得られ、且つ、極めて耐光性に優れる光情報記録媒体（特に、波長が４４０ｎｍ以下のレーザ光照射による情報の記録が可能な光情報記録媒体）を得ることができる。
本発明のアゾ金属錯体色素は、優れた耐光性を示すことから各種用途に好適であり、膜安定性が良好であることから、光情報記録材料として特に好適である。
【発明を実施するための最良の形態】
【００１１】
以下、本発明の光情報記録媒体およびアゾ金属錯体色素について詳細に説明する。
【００１２】
本発明の光情報記録媒体は、トラックピッチ５０〜５００ｎｍのプリグルーブを表面に有する基板の該表面上に、直接または反射層等の層を介して記録層を有する。本発明の光情報記録媒体は、ＢＤ、ＨＤ−ＤＶＤ等の短波長レーザにより情報の記録を行う高密度記録用光ディスクとして好適である。
上記高密度記録用光ディスクは、従来の追記型光ディスクと比べてトラックピッチが狭いという構造上の特徴を有する。また、ＢＤ構成の光ディスクは、基板上に反射層と記録層をこの順に有し、更に記録層の上に比較的薄い光透過性を有する層（一般に、カバー層と呼ばれる）を有するという、従来の追記型光ディスクと異なる層構成を有する。このような短波長レーザ対応光情報記録媒体では、ＣＤ−Ｒ、ＤＶＤ−Ｒ等の従来の追記型光情報記録媒体用記録色素として使用されていた色素では、十分な記録再生特性が得られない点が課題であった。
これに対し、本発明では、従来の追記型光情報記録媒体と比べてトラックピッチが狭い光情報記録媒体において、アゾ色素と、該アゾ色素の数と同数またはそれ以上の数の遷移金属イオンとの錯体であるアゾ金属錯体色素であって、１分子中に２つ以上の遷移金属イオンを含有するアゾ金属錯体色素を記録層に含むことにより、良好な記録再生特性を得ることを可能にした。本発明の光情報記録媒体によれば、短波長（例えば波長４４０ｎｍ以下）のレーザ光照射により、良好な記録再生特性を得ることができ、更に、極めて良好な耐光性、良好な湿熱保存性を得ることができる。特に、本発明の光情報記録媒体は、基板と記録層との間に反射層を有し、記録再生に使用するレーザ光が上記反射層と対向する面とは反対の面側から記録層へ照射されるＢＤ構成の媒体として好適である。
更に、一般式（Ｆ）または（Ｈ）で表される本発明のアゾ金属錯体色素は、極めて良好な耐光性、良好な溶解性、優れた膜安定性を示すことも新たに見出された。こうして本発明によれば、短波長レーザ光照射による記録特性に優れ、かつ高い耐光性を有し、更に溶解性および膜安定性にも優れる光情報記録媒体を提供することができる。
なお、本発明においてアゾ色素とは、アゾ構造を有し金属イオンと錯形成可能な色素化合物を表し、金属錯体中で配位子となっている場合も含む。例えば、１分子中で１つの金属イオンに対して２つのアゾ配位子が配位している場合、１分子中のアゾ色素の数は２つである。アゾ色素が金属イオンと錯形成した場合をアゾ金属錯体と呼ぶ。また、本発明においてアゾ配位子とは、アゾ色素が配位子となった場合を言う。アゾ配位子は解離性水素原子を失うことによりアニオン性配位子となり、解離性水素原子を２つ失うことにより、２価のアニオン性配位子となることが好ましい。
本発明において遷移金属イオンとは、遷移金属原子のイオンを表す。遷移金属原子とは、周期表のＩＩＩａ族〜ＶＩＩＩ族の元素およびＩｂ族の元素が含まれ、不完全ｄ電子殻を持つ元素である。遷移金属原子としては、特に限定されるものではないが、Ｍｎ、Ｆｅ、Ｃｏ、Ｎｉ、Ｃｕ、Ｚｎが好ましく、Ｃｕ、Ｚｎがより好ましく、Ｃｕが更に好ましい。
【００１３】
遷移金属イオンとしては、１価または２価の遷移金属イオンが好ましい。１価または２価の遷移金属イオンとしては、例えば、Ｍｎ2+、Ｆｅ2+、Ｃｏ2+、Ｎｉ2+、Ｃｕ+、Ｃｕ2+、Ｚｎ2+、Ｒｕ2+、Ｐｄ2+、Ａｇ+、Ｒｅ+、Ｐｔ2+、Ａｕ+等が挙げられ、Ｃｕ2+、Ｚｎ2+、Ｐｄ2+、Ｐｔ2+などの配位数４が安定となる遷移金属イオンを含むことが好ましく、Ｃｕ2+がより好ましい。
【００１４】
以下に、本発明の光情報記録媒体の記録層について説明する。
【００１５】
本発明の光情報記録媒体の記録層はアゾ色素（アゾ配位子を含む）と、該アゾ色素の数と同数またはそれ以上の数の遷移金属イオンとの錯体であって、１分子中に２つ以上の遷移金属イオンを含有するアゾ金属錯体色素を記録層中に含有する。ここで、上記アゾ金属錯体色素１分子中に含まれる複数の遷移金属イオンはそれぞれ同一でも異なっていてもよく、上記アゾ金属錯体色素１分子中に複数のアゾ色素が含まれる場合、複数のアゾ色素はそれぞれ同一でも異なっていてもよい。アゾ金属錯体色素中の遷移金属イオンの数を、アゾ色素と同じかそれよりも多くすることにより、記録層の耐光性を向上させることができる。更には記録前後の光安定性および熱安定性、再生耐久性をも向上させることができる。なお、前記アゾ金属錯体色素は、アゾ色素と、アゾ色素の数と同数またはそれ以上の数の遷移金属イオンを構成成分として含む錯体であって、１分子中に２つ以上の遷移金属イオンを含有する錯体であればよく、アゾ色素と遷移金属イオンとともに、配位子や分子の電荷を中和するために必要なイオン等の他成分が含まれていてもよい。但し、上記アゾ色素は、下記部分構造（１−１）、（１−２）を有するアゾ色素の場合を除く。
【００１６】
【化１７】
0005133105.tif 000018
[上記において、Ｒ6、Ｒ7およびＲ8は、それぞれ独立に水素原子または置換基を表し、＊は、−Ｎ＝Ｎ−基との結合位置を表す。]
【００１７】
前記アゾ金属錯体色素に含まれるアゾ色素の少なくとも一部は、２価アゾ色素アニオンであることが好ましい。これは、アゾ配位子の励起状態を効率よく失活させることが耐光性向上につながるため、エネルギー移動効率を向上させる為にσ供与性を大きくし、金属イオンの配位子場分裂を大きくすることが望ましいと考えられるからである（講談社サイエンティフィク、新版錯体化学、基礎錯体工学研究会／編、ｐ．３０〜ｐ．４２参照）。
【００１８】
前記アゾ金属錯体色素は、１分子中に２つ以上の遷移金属イオンを含有し、アゾ色素１つに対して、少なくとも１つ遷移金属が配位結合することが好ましい。さらに、膜安定性向上のため、アゾ配位子１つに対して遷移金属イオンが２つ以上配位するよう、アゾ色素が架橋配位子となることがより好ましい。１分子中に４つのアゾ色素と５つの遷移金属イオンを含有するアゾ金属錯体色素、または、２つのアゾ色素と２つの遷移金属イオンを含有するアゾ金属錯体色素が好ましい。このようなアゾ金属錯体色素の好ましい態様としては、一般式（Ａ）で表される部分構造を有するアゾ金属錯体色素を挙げることができ、より好ましい態様としては、一般式（１）で表されるアゾ色素と遷移金属イオンからなるアゾ金属錯体を挙げることができ、さらに好ましい態様としては、一般式（１）で表されるアゾ色素と遷移金属イオンからなり、かつ、一般式（Ｆ）または一般式（Ｈ）で表されるアゾ金属錯体色素と同様の配位構造を示すアゾ金属錯体色素を挙げることができ、特に好ましい態様としては、一般式（Ｆ）または一般式（Ｈ）で表されるアゾ金属錯体色素を挙げることができる。上記のように１分子中に複数のアゾ色素および複数の遷移金属イオンを含むアゾ金属錯体色素において、複数のアゾ色素はそれぞれ同一でも異なっていてもよく、複数の遷移金属イオンはそれぞれ同一でも異なっていてもよい。複数のアゾ色素および複数の遷移金属イオンは、それぞれ同一であることが好ましい。
上記の各々のアゾ金属錯体について、以下に詳細を説明する。
【００１９】
上記アゾ色素としては、２価のアゾ色素アニオンを形成し得る下記一般式（Ａ）で表される部分構造を有するアゾ色素が好ましい。
【００２０】
【化１８】
0005133105.tif 000019
[一般式（Ａ）中、Ｒ1およびＲ2は、各々独立に、水素原子または置換基を表し、Ｙ1は記録層中で解離していてもよい水素原子を表し、＊は−Ｎ＝Ｎ−基との結合位置を表す。]
【００２１】
一般式（Ａ）中、Ｙ1は記録層中で解離していてもよい水素原子を表す。一般式（Ａ）で表される部分構造は、ピラゾール環上の水素原子Ｙ1が解離することにより、部分構造（Ａ）におけるピラゾール環上のもう一方の窒素原子を介して遷移金属イオンとの錯形成が可能となり、アゾ色素の数より遷移金属イオンの数が多くなっても、膜安定性が高く、良好な記録特性を得ることができる。
【００２２】
一般式（Ａ）中、Ｒ1およびＲ2は、各々独立に水素原子または置換基を表す。Ｒ1、Ｒ2は溶解性向上の観点からは置換基であることが好ましい。置換基としては特に限定されないが、ハロゲン原子、アルキル基（シクロアルキル基、ビシクロアルキル基を含む）、アルケニル基（シクロアルケニル基、ビシクロアルケニル基を含む）、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキルおよびアリールスルホニルアミノ基、メルカプト基、アルキルチオ基、アリールチオ基、ヘテロ環チオ基、スルファモイル基、スルホ基、アルキルおよびアリールスルフィニル基、アルキルおよびアリールスルホニル基、アシル基、アリールオキシカルボニル基、アルコキシカルボニル基、カルバモイル基、アリールおよびヘテロ環アゾ基、イミド基、ホスフィノ基、ホスフィニル基、ホスフィニルオキシ基、ホスフィニルアミノ基、シリル基が例として挙げられる。
更に詳しくは、Ｒ1およびＲ2は、ハロゲン原子（例えば、塩素原子、臭素原子、ヨウ素原子）、アルキル基〔直鎖、分岐、環状の置換もしくは無置換のアルキル基を表す。それらは、アルキル基（好ましくは炭素数１〜３０のアルキル基、例えばメチル基、エチル基、ｎ−プロピル基、イソプロピル基、ｔ−ブチル基、ｎ−オクチル基、エイコシル基、２−クロロエチル基、２−シアノエチル基、２−エチルヘキシル基）、シクロアルキル基（好ましくは、炭素数３〜３０の置換または無置換のシクロアルキル基、例えば、シクロヘキシル基、シクロペンチル基、４−ｎ−ドデシルシクロヘキシル基）、ビシクロアルキル基（好ましくは、炭素数５〜３０の置換もしくは無置換のビシクロアルキル基、つまり、炭素数５〜３０のビシクロアルカンから水素原子を一個取り去った一価の基である。例えば、ビシクロ［１，２，２］ヘプタン−２−イル、ビシクロ［２，２，２］オクタン−３−イル）、更に環構造が多いトリシクロ構造なども包含するものである。以下に説明する置換基の中のアルキル基（例えばアルキルチオ基のアルキル基）もこのような概念のアルキル基を表す。］、アルケニル基［直鎖、分岐、環状の置換もしくは無置換のアルケニル基を表す。それらは、アルケニル基（好ましくは炭素数２〜３０の置換または無置換のアルケニル基、例えば、ビニル基、アリル基、プレニル基、ゲラニル基、オレイル基）、シクロアルケニル基（好ましくは、炭素数３〜３０の置換もしくは無置換のシクロアルケニル基、つまり、炭素数３〜３０のシクロアルケンの水素原子を一個取り去った一価の基である。例えば、２−シクロペンテン−１−イル、２−シクロヘキセン−１−イル）、ビシクロアルケニル基（置換もしくは無置換のビシクロアルケニル基、好ましくは、炭素数５〜３０の置換もしくは無置換のビシクロアルケニル基、つまり二重結合を一個持つビシクロアルケンの水素原子を一個取り去った一価の基である。例えば、ビシクロ［２，２，１］ヘプト−２−エン−１−イル、ビシクロ［２，２，２］オクト−２−エン−４−イル）を包含するものである。］、アルキニル基（好ましくは、炭素数２〜３０の置換または無置換のアルキニル基、例えば、エチニル基、プロパルギル基、トリメチルシリルエチニル基、アリール基（好ましくは炭素数６〜３０の置換もしくは無置換のアリール基、例えばフェニル基、ｐ−トリル基、ナフチル基、ｍ−クロロフェニル基、ｏ−ヘキサデカノイルアミノフェニル基）、ヘテロ環基（好ましくは５または６員の置換もしくは無置換の、芳香族もしくは非芳香族のヘテロ環化合物から一個の水素原子を取り除いた一価の基であり、更に好ましくは、炭素数３〜３０の５もしくは６員の芳香族のヘテロ環基である。例えば、２−フリル基、２−チエニル基、２−ピリミジニル基、２−ベンゾチアゾリル基）、シアノ基、ヒドロキシル基、ニトロ基、カルボキシル基、アルコキシ基（好ましくは、炭素数１〜３０の置換もしくは無置換のアルコキシ基、例えば、メトキシ基、エトキシ基、イソプロポキシ基、ｔ−ブトキシ基、ｎ−オクチルオキシ基、２−メトキシエトキシ基）、アリールオキシ基（好ましくは、炭素数６〜３０の置換もしくは無置換のアリールオキシ基、例えば���フェノキシ基、２−メチルフェノキシ基、４−ｔ−ブチルフェノキシ基、３−ニトロフェノキシ基、２−テトラデカノイルアミノフェノキシ基）、シリルオキシ基（好ましくは、炭素数３〜２０のシリルオキシ基、例えば、トリメチルシリルオキシ基、ｔ−ブチルジメチルシリルオキシ基）、ヘテロ環オキシ基（好ましくは、炭素数２〜３０の置換もしくは無置換のヘテロ環オキシ基、１−フェニルテトラゾール−５−オキシ基、２−テトラヒドロピラニルオキシ基）、アシルオキシ基（好ましくはホルミルオキシ基、炭素数２〜３０の置換もしくは無置換のアルキルカルボニルオキシ基、炭素数６〜３０の置換もしくは無置換のアリールカルボニルオキシ基、例えば、ホルミルオキシ基、アセチルオキシ基、ピバロイルオキシ基、ステアロイルオキシ基、ベンゾイルオキシ基、ｐ−メトキシフェニルカルボニルオキシ基）、カルバモイルオキシ基（好ましくは、炭素数１〜３０の置換もしくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基）、アルコキシカルボニルオキシ基（好ましくは、炭素数２〜３０の置換もしくは無置換アルコキシカルボニルオキシ基、例えばメトキシカルボニルオキシ基、エトキシカルボニルオキシ基、ｔ−ブトキシカルボニルオキシ基、ｎ−オクチルカルボニルオキシ基）、アリールオキシカルボニルオキシ基（好ましくは、炭素数７〜３０の置換もしくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基）、アミノ基（好ましくは、アミノ基、炭素数１〜３０の置換もしくは無置換のアルキルアミノ基、炭素数６〜３０の置換もしくは無置換のアニリノ基、例えば、アミノ基、メチルアミノ基、ジメチルアミノ基、アニリノ基、Ｎ−メチル−アニリノ基、ジフェニルアミノ基）、アシルアミノ基（好ましくは、ホルミルアミノ基、炭素数１〜３０の置換もしくは無置換のアルキルカルボニルアミノ基、炭素数６〜３０の置換もしくは無置換のアリールカルボニルアミノ基、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基）、アミノカルボニルアミノ基（好ましくは、炭素数１〜３０の置換もしくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基）、アルコキシカルボニルアミノ基（好ましくは炭素数２〜３０の置換もしくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基）、アリールオキシカルボニルアミノ基（好ましくは、炭素数７〜３０の置換もしくは無置換のア���ールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基）、スルファモイルアミノ基（好ましくは、炭素数０〜３０の置換もしくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基）、アルキルおよびアリールスルホニルアミノ基（好ましくは炭素数１〜３０の置換もしくは無置換のアルキルスルホニルアミノ基、炭素数６〜３０の置換もしくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基）、メルカプト基、アルキルチオ基（好ましくは、炭素数１〜３０の置換もしくは無置換のアルキルチオ基、例えばメチルチオ基、エチルチオ基、ｎ−ヘキサデシルチオ基）、アリールチオ基（好ましくは炭素数６〜３０の置換もしくは無置換のアリールチオ基、例えば、フェニルチオ基、ｐ−クロロフェニルチオ基、ｍ−メトキシフェニルチオ基）、ヘテロ環チオ基（好ましくは炭素数２〜３０の置換または無置換のヘテロ環チオ基、例えば、２−ベンゾチアゾリルチオ基、１−フェニルテトラゾール−５−イルチオ基）、スルファモイル基（好ましくは炭素数０〜３０の置換もしくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基）、スルホ基、アルキルおよびアリールスルフィニル基（好ましくは、炭素数１〜３０の置換または無置換のアルキルスルフィニル基、６〜３０の置換または無置換のアリールスルフィニル基、例えば、メチルスルフィニル基、エチルスルフィニル基、フェニルスルフィニル基、ｐ−メチルフェニルスルフィニル基）、アルキルおよびアリールスルホニル基（好ましくは、炭素数１〜３０の置換または無置換のアルキルスルホニル基、６〜３０の置換または無置換のアリールスルホニル基、例えば、メチルスルホニル基、エチルスルホニル基、フェニルスルホニル基、ｐ−メチルフェニルスルホニル基）、アシル基（好ましくはホルミル基、炭素数２〜３０の置換または無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基）、アリールオキシカルボニル基（好ましくは、炭素数７〜３０の置換もしくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基）、���ルコキシカルボニル基（好ましくは、炭素数２〜３０の置換もしくは無置換アルコキシカルボニル基、例えば、メトキシカルボニル基、エトキシカルボニル基、ｔ−ブトキシカルボニル基、ｎ−オクタデシルオキシカルボニル基）、カルバモイル基（好ましくは、炭素数１〜３０の置換もしくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基）、アリールおよびヘテロ環アゾ基（好ましくは炭素数６〜３０の置換もしくは無置換のアリールアゾ基、炭素数３〜３０の置換もしくは無置換のヘテロ環アゾ基、例えば、フェニルアゾ基、ｐ−クロロフェニルアゾ基、５−エチルチオ−１，３，４−チアジアゾール−２−イルアゾ基）、イミド基（好ましくは、Ｎ−スクシンイミド、Ｎ−フタルイミド）、ホスフィノ基（好ましくは、炭素数２〜３０の置換もしくは無置換のホスフィノ基、例えば、ジメチルホスフィノ基、ジフェニルホスフィノ基、メチルフェノキシホスフィノ基）、ホスフィニル基（好ましくは、炭素数２〜３０の置換もしくは無置換のホスフィニル基、例えば、ホスフィニル基、ジオクチルオキシホスフィニル基、ジエトキシホスフィニル基）、ホスフィニルオキシ基（好ましくは、炭素数２〜３０の置換もしくは無置換のホスフィニルオキシ基、例えば、ジフェノキシホスフィニルオキシ基、ジオクチルオキシホスフィニルオキシ基）、ホスフィニルアミノ基（好ましくは、炭素数２〜３０の置換もしくは無置換のホスフィニルアミノ基、例えば、ジメトキシホスフィニルアミノ基、ジメチルアミノホスフィニルアミノ基）、シリル基（好ましくは、炭素数３〜３０の置換もしくは無置換のシリル基、例えば、トリメチルシリル、ｔ−ブチルジメチルシリル、フェニルジメチルシリル）を表す。
上記の官能基の中で、水素原子を有するものは、これを取り去り更に上記の基で置換されていてもよい。そのような官能基の例としては、アルキルカルボニルアミノスルホニル基、アリールカルボニルアミノスルホニル基、アルキルスルホニルアミノカルボニル基、アリールスルホニルアミノカルボニル基が挙げられる。その例としては、メチルスルホニルアミノカルボニル、ｐ−メチルフェニルスルホニルアミノカルボニル、アセチルアミノスルホニル、ベンゾイルアミノスルホニル基が挙げられる。
【００２３】
Ｒ1が電子求引性基であると、極めて耐光性に優れるアゾ金属錯体を得られやすく、溶解性の観点からも好ましい。Ｒ1として好ましい電子求引性基としては、炭素数２〜１０の置換もしくは無置換のアルキルオキシカルボニル基、炭素数７〜１０の置換もしくは無置換のアリールオキシカルボニル基、炭素数２〜１０の置換もしくは無置換のアルキルアミノカルボニル基、炭素数７〜１０の置換もしくは無置換のアリールアミノカルボニル基、炭素数１〜１０の置換もしくは無置換のアルキルスルホニル基、炭素数６〜１０の置換もしくは無置換のアリールスルホニル基、シアノ基より選ばれる基であることが好ましく、炭素数２〜１０の置換もしくは無置換のアルキルオキシカルボニル基、炭素数１〜１０の置換もしくは無置換のアルキルスルホニル基、シアノ基より選ばれる基を挙げることができ、炭素数２〜１０の置換もしくは無置換のアルキルオキシカルボニル基、シアノ基より選ばれる基であることが更に好ましく、シアノ基であることが特に好ましい。
【００２４】
Ｒ2は、水素原子、炭素数１〜１０の置換もしくは無置換のアルキル基、炭素数６〜１０の置換もしくは無置換のアリール基が好ましく、記録特性の観点から、水素原子、炭素数１〜１０の置換もしくは無置換のアルキル基がより好ましく、水素原子、炭素数１〜４の置換もしくは無置換のアルキル基がさらに好ましい。加えて、溶解性の観点から、炭素数１〜４の置換もしくは無置換のアルキル基が特に好ましい。
【００２５】
前記一般式（Ａ）で表される部分構造を含むアゾ色素としては、下記一般式（１）で表されるアゾ色素が好ましい。
【００２６】
【化１９】
0005133105.tif 000020
【００２７】
一般式（１）で表されるアゾ色素については、アゾ−ヒドラゾン互変異性平衡におけるアゾフォームのみを記載しているが、対応するヒドラゾンフォームであってもよく、その場合のヒドラゾンフォームは本発明におけるアゾフォームと同一成分とする。
また、一般式（１）中に表記されているピラゾール環についても互変異性構造をとり得るが、その場合も一般式（１）に含まれるものとする。
【００２８】
一般式（１）中、Ｒ1、Ｒ2およびＹ1は、それぞれ一般式（Ａ）における定義と同義であり、それらの詳細は前述の通りである。
【００２９】
一般式（１）中、Ｑ1は複素環または炭素環を形成する原子群を表す。Ｑ1が複素環である場合、Ｑ1は炭素原子およびヘテロ原子（例えば酸素原子、硫黄原子、窒素原子等）とともに形成される複素環であればよく、特に限定されないが、例えば、後述の部分構造式（Ｅ−１）〜（Ｅ−８）で表される環に含まれる複素環、ピロール環、フラン環、チオフェン環、イミダゾール環、チアゾール環、イソチアゾール環、オキサゾール環、イソオキサゾール環、ピリジン環、ピラジン環、ピリミジン環、ピリダジン環等が挙げられる。これらの環は置換基を有していてもよく、また、縮環していてもよい。
【００３０】
Ｑ1により形成される炭素環としては、ベンゼン環が好ましい。ベンゼン環は、置換基を有していてもよく、また、縮環していてもよいが、記録再生特性の点から、縮環して１０π系の縮環（例えば、ナフタレン環あるいはキノリン環など）、または１４π系の縮環（例えばアントラセン、フェナントレン、フェナントロリンなど）を形成することはない。また、同様の理由から、該炭素環がベンゼン環である場合、該ベンゼン環にはアミノ基、ヒドロキシル基、アルコキシ基およびアリールオキシ基が置換されることはない。
【００３１】
上記複素環および炭素環は、溶解性向上の観点からは置換基を有していることが好ましい。置換基としては、Ｒ1、Ｒ2で表される置換基として例示した基を挙げることができる。
【００３２】
Ｙは記録層中で解離していてもよい水素原子を含有する基を表す。上記水素原子は、脱プロトン化し易い水素原子をいい、遷移金属イオンと錯形成する際に解離し得る水素原子である。
【００３３】
Ｙで表される基としては、ヒドロキシル基、アミノ基（好ましくは、炭素数１〜３０の置換もしくは無置換のアルキルアミノ基、炭素数６〜３０の置換もしくは無置換のアニリノ基、例えば、アミノ基、メチルアミノ基、ジメチルアミノ基、アニリノ基、Ｎ−メチル−アニリノ基、ジフェニルアミノ基）、アシルアミノ基（好ましくは、ホルミルアミノ基、炭素数１〜３０の置換もしくは無置換のアルキルカルボニルアミノ基、炭素数６〜３０の置換もしくは無置換のアリールカルボニルアミノ基、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基）、アミノカルボニルアミノ基（好ましくは、炭素数１〜３０の置換もしくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基）、アルコキシカルボニルアミノ基（好ましくは炭素数２〜３０の置換もしくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基）、アリールオキシカルボニルアミノ基（好ましくは、炭素数７〜３０の置換もしくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基）、スルファモイルアミノ基（好ましくは、炭素数０〜３０の置換もしくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基）、アルキルおよびアリールスルホニルアミノ基（好ましくは炭素数１〜３０の置換もしくは無置換のアルキルスルホニルアミノ基、炭素数６〜３０の置換もしくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基）などが挙げられる。
ヒドロキシル基、炭素数０〜１０の置換もしくは無置換のスルファモイルアミノ基、炭素数１〜１０の置換もしくは無置換のアルキルスルホニルアミノ基、炭素数３〜１０の置換もしくは無置換のアリールスルホニルアミノ基であることが好ましく、炭素数０〜１０の置換もしくは無置換のスルファモイルアミノ基、炭素数１〜１０の置換もしくは無置換のアルキルスルホニルアミノ基であることがより好ましい。
【００３４】
Ｙが置換基を有するアミノ基である場合、該置換基がＱ1で表される原子群と結合して環を形成してもよいが、短波長レーザ光照射による再生耐久性の点からは、形成される環は前記部分構造（１−１）、（１−２）ではないことが好ましい。
【００３５】
Ｙはヒドロキシル基、炭素数０〜４の置換もしくは無置換のスルファモイルアミノ基、炭素数１〜４の置換もしくは無置換のアルキルスルホニルアミノ基、炭素数３〜１０の置換もしくは無置換のアリールスルホニルアミノ基であることが好ましく、ヒドロキシル基、炭素数０〜４の置換もしくは無置換のスルファモイルアミノ基、炭素数１〜４の置換もしくは無置換のアルキルスルホニルアミノ基であることがより好ましく、ヒドロキシル基であることがさらに好ましい。
【００３６】
また、一般式（１）中の下記部分構造：
【化２０】
0005133105.tif 000021
の具体例としては、下記部分構造式（Ｅ−１）〜（Ｅ−８）等が挙げられる。
【００３７】
【化２１】
0005133105.tif 000022
【００３８】
上記において、Ｒ41、Ｒ43、Ｒ46〜Ｒ49、Ｒ50、Ｒ51、Ｒ57、Ｒ58、Ｒ59〜Ｒ62は、各々独立に水素原子または置換基を表し、隣接する置換基は互いに連結して環を形成してもよい。Ｒ41〜Ｒ62が置換基を表すとき、該置換基としては特に限定されないが、前記Ｒ1、Ｒ2で挙げた置換基が挙げられる。但し、Ｒ46〜Ｒ49は、アミノ基（アルキル置換若しくはアリール置換されたアミノ基を含む）、ヒドロキシル基、アルコキシ基およびアリールオキシ基以外の置換基または水素原子を表す。短波長レーザ光照射による記録再生に対応する為である。
【００３９】
Ｒ42、Ｒ44、Ｒ45、Ｒ52、Ｒ53、Ｒ54、Ｒ55、Ｒ56は各々独立に水素原子または置換基を表す。置換基としては特に限定されないが、アルキル基（シクロアルキル基、ビシクロアルキル基を含む）、アルケニル基（シクロアルケニル基、ビシクロアルケニル基を含む）、アリール基、ヘテロ環基、スルファモイル基、アルキルおよびアリールスルフィニル基、アルキルおよびアリールスルホニル基、アシル基、アリールオキシカルボニル基、アルコキシカルボニル基、カルバモイル基が例として挙げられる。
【００４０】
上記部分構造中、（Ｅ−１）〜（Ｅ−６）、（Ｅ−８）が好ましく、（Ｅ−１）〜（Ｅ−３）、（Ｅ−８）がより好ましく、（Ｅ−１）、（Ｅ−３）、（Ｅ−８）が更に好ましく、（Ｅ−１）、（Ｅ−３）が特に好ましい。
【００４１】
（Ｅ−１）において、Ｒ41は、アルキル基（シクロアルキル基、ビシクロアルキル基を含む）、アリール基、ヘテロ環基、シアノ基、アルコキシ基、アリールオキシ基、ヘテロ環オキシ基、アリールオキシカルボニル基、アルコキシカルボニル基が好ましく、アルキル基、シアノ基、アルコキシ基、アリールオキシ基、ヘテロ環オキシ基がより好ましく、アルキル基、アルコキシ基がさらに好ましい。
Ｒ42は、アルキル基（シクロアルキル基、ビシクロアルキル基を含む）、アリール基、ヘテロ環基が好ましく、アルキル基、アリール基が好ましく、アリール基がさらに好ましい。
【００４２】
（Ｅ−３）において、Ｒ46〜Ｒ49は、アルキル基（シクロアルキル基、ビシクロアルキル基を含む）、アリール基、ヘテロ環基、アルコキシ基、アリールオキシ基、ヘテロ環オキシ基、アリールオキシカルボニル基、アルコキシカルボニル基が好ましく、アルキル基、アリールオキシカルボニル基、アルコキシカルボニル基がより好ましく、アルコキシカルボニル基がさらに好ましい。
【００４３】
以下に一般式（１）で表されるアゾ色素の具体例を挙げるが、本発明はこれらに限定されるものではない。
【００４４】
【化２２】
0005133105.tif 000023
【００４５】
【化２３】
0005133105.tif 000024
【００４６】
本発明におけるアゾ金属錯体色素は、存在する環境の違い（溶媒中、粉末状態など）で配位構造や金属イオンの価数が異なる場合がある。配位構造が異なる場合、とり得る配位構造としては、遷移金属イオン５つとアゾ色素４つから形成される５核錯体、または、遷移金属イオン２つとアゾ色素２つから形成される２核錯体がある。これらの混合物として存在する場合も考えられる。また、金属イオンの価数が変化すると、対塩の電荷や個数も変わり得るため、前記アゾ色素と遷移金属イオンとの金属キレート色素の対塩は特に限定されるものではなく、電荷を中和するために必要なイオンと対塩を形成していればよい。対塩を形成するイオンとしては、例えば後述の一般式（Ｆ）中のＧで表されるイオンとして例示したイオンを挙げることができるが、これらに限定されるものではない。
【００４７】
一般式（１）で表されるアゾ色素の一般的合成法としては、特開昭６１−３６３６２号公報および特開２００６−５７０７６号公報に記載の方法が挙げられる。ただし、これに限定するものではなく、他の反応溶媒、酸を用いてもよく、また、カップリング反応を塩基（例えば、酢酸ナトリウム、ピリジン、水酸化ナトリウム等）存在下で行ってもよい。アゾ色素の合成法の具体例を、以下に示す。
【００４８】
【化２４】
0005133105.tif 000025
【００４９】
【化２５】
0005133105.tif 000026
【００５０】
アゾ色素と遷移金属イオンを反応させて金属アゾキレート色素を得る一般的方法としては、アゾ色素、金属塩（金属錯体、金属酸化物塩を含む）を、有機溶媒中もしくは水中、またはその混合液中において、攪拌する方法が挙げられる。本発明において使用されるアゾ金属錯体色素を合成する場合、１分子中に２つ以上の遷移金属イオンを含むアゾ金属錯体色素を得るためには、塩基存在下にて反応させることが好ましい。一般式（１）で表されるアゾ色素を配位子として含むアゾ金属錯体色素は、一般式（１）で表されるアゾ色素と遷移金属イオンとを塩基存在下で反応させることにより得られるものであることが好ましい。これにより得られるアゾ金属錯体色素を含む記録層は、通常、該アゾ金属錯体中および／または記録層中に塩基が含まれる。
【００５１】
一般式（１）で表されるアゾ色素と遷移金属イオンとを反応させることにより得られるアゾ金属錯体色素としては、下記一般式（Ｆ）または、一般式（Ｈ）で表されるアゾ金属錯体色素が好ましい。一般式（Ｆ）で表されるアゾ金属錯体色素は、銅イオン５つと一般式（１）で表されるアゾ色素４つにより形成される。一般式（Ｆ）、一般式（Ｈ）のいずれにおいても、前記一般式（Ａ）で示したピラゾール環の環上窒素原子２つに対してそれぞれ遷移金属イオンが結合する。Ｙ1で表される水素原子が解離することにより、これらの構造が安定化されていると考えられる。
【００５２】
以下に、一般式（Ｆ）について説明する。
【化２６】
0005133105.tif 000027
［一般式（Ｆ）中、Ｌ2-は下記一般式（２）で表されるアゾ色素から水素原子２つが解離した２価アニオンを表し、Ｇは電荷を中和するために必要なイオンを表し、ｖは０〜２の範囲の整数を表し、Ｌ’は配位子を表し、ｘは０〜６の範囲の整数を表す。］
【化２７】
0005133105.tif 000028
［一般式（２）中、Ｙ11は上記２つの水素原子のうちの一方の水素原子を含有する基を表し、Ｙ12は上記２つの水素原子のうちの他方の水素原子を表し、Ｒ11は、炭素数２〜１０の置換もしくは無置換のアルキルオキシカルボニル基またはシアノ基を表し、Ｒ12は水素原子または置換基を表し、下記部分構造：
【化２８】
0005133105.tif 000029
は、下記部分構造式（Ｅ−１）〜（Ｅ−６）、または（Ｅ−８）のいずれかを表す。］
【化２９】
0005133105.tif 000030
[上記において、Ｒ41〜Ｒ56、Ｒ59〜Ｒ62は、各々独立に水素原子または置換基を表し、隣接する置換基は互いに連結して環を形成してもよい。但し、Ｒ46〜Ｒ49が置換基を表す場合、該置換基はアミノ基、ヒドロキシル基、アルコキシ基およびアリールオキシ基以外の置換基である。]
【００５３】
一般式（Ｆ）中、Ｌ’は配位子を表す。本発明において、「配位子」とは金属イオンと結合可能な原子または原子団のことをいう。Ｌ’が複数存在する場合、複数存在するＬ’は互いに同じであっても異なっていてもよい。
Ｌ’で表される配位子としては、後述の好ましい例で挙げる配位子のほか、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」（Ｓｐｒｉｎｇｅｒ−Ｖｅｒｌａｇ社、Ｈ．Ｙｅｒｓｉｎ著、１９８７年発行）、「有機金属化学−基礎と応用−」（裳華房株式会社、山本明夫著、１９８２年発行）等に記載の配位子が挙げられる。配位子の具体例について以下に説明する。
【００５４】
前記Ｌ’に含まれ、かつ金属イオンに配位する原子としては、窒素原子、酸素原子、硫黄原子、リン原子、ハロゲン原子（塩素原子、フッ素原子、臭素原子、ヨウ素原子等）が好ましく、窒素原子、酸素原子、ハロゲン原子がより好ましく、窒素原子、酸素原子が更に好ましく、窒素原子が特に好ましい。
【００５５】
Ｌ’が金属イオンに配位する場合、Ｌ’はアニオン性配位子であっても、中性配位子であってもよい。
【００５６】
上記のうち、金属イオンに窒素原子で配位するＬ’としては、特に限定されないが、含窒素芳香族へテロ環配位子｛例えば、ピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、およびこれらを含む縮配位子体（例えば、キノリン配位子、ベンズオキサゾール配位子、ベンズイミダゾール配位子など）、およびこれらの互変異性体など｝、アミン配位子（例えば、アンモニア、メチルアミン、ジメチルアミン、ジエチルアミン、ジベンジルアミン、トリエチルアミン、ピペリジン、ピペラジン、モルホリン、アリールアミンなど）、アニリン配位子（例えば、アニリン、Ｎ−メチルアニリン、Ｎ，Ｎ−ジメチルアニリン、Ｎ，Ｎ−ジエチルアニリン、ジフェニルアミン、Ｎ−アシルアニリン、Ｎ−アルキルスルホニルアニリンなど）、イミン配位子、ニトリル配位子（例えばアセトニトリル配位子など）、イソニトリル配位子（例えばｔ−ブチルイソニトリル配位子など）、アミド配位子（例えばジメチルホルムアミド配位子、ジメチルアセトアミド配位子など）、アミジン配位子（例えば、ＤＢＵ、ＤＢＮ）、グアニジン配位子（例えばテトラメチルグアニジン）などが挙げられる。これらの配位子は置換基を有していてもよい。
【００５７】
金属イオンに酸素原子で配位するＬ’としては、特に限定されないが、アルコール配位子（好ましくは炭素数１〜３０、より好ましくは炭素数１〜２０、特に好ましくは炭素数１〜１０であり、例えばメタノール、エタノール、ブタノール、２−エチルヘキシロキシなどのプロトンを解離させた一価のアニオン配位子が挙げられる。）、アリールオキシ配位子（好ましくは炭素数６〜３０、より好ましくは炭素数６〜２０、特に好ましくは炭素数６〜１２であり、例えばフェノール、１−ナフトール、２−ナフトールなどプロトンを解離させた一価のアニオン配位子が挙げられる。）、ジケトン配位子（例えばアセチルアセトン配位子）、シリルオキシ配位子（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、エーテル配位子（環状エーテルを含む）カルボン酸配位子、スルホン酸配位子、アクア配位子、Ｏ2配位子などが挙げられる。これらの配位子は置換基を有していてもよい。
【００５８】
金属イオンに硫黄原子で配位するＬ’としては、特に限定されないが、アルキルチオール配位子（好ましくは炭素数１〜３０、より好ましくは炭素数１〜２０、特に好ましくは炭素数１〜１２であり、例えばブタンチオールなどプロトンを解離させた一価のアニオン配位子が挙げられる。）、アリールチオール配位子（好ましくは炭素数６〜３０、より好ましくは炭素数６〜２０、特に好ましくは炭素数６〜１２であり、例えばチオフェノールなどが上げられる。）、チオエーテル配位子が挙げられる。これらの配位子は置換基を有していても良い。
【００５９】
金属イオンにリン原子で配位するＬ’としては、特に限定されないが、アルキルホスフィン配位子（好ましくは炭素数２〜３０、より好ましくは炭素数２〜２０、特に好ましくは炭素数２〜１０であり、例えばメチルホスフィン、ジメチルホスフィン、ジエチルホスフィン、ジベンジルホスフィン、などが挙げられる。）、アリールホスフィン配位子（好ましくは炭素数３〜３０、より好ましくは炭素数４〜２０、特に好ましくは炭素数５〜１０であり、例えばフェニルホスフィン、ジフェニルホスフィン、ピリジルホスフィンなどが挙げられる。）が挙げられる。これらの配位子は置換基を有していてもよい。
【００６０】
一般式（Ｆ）中、Ｌ2-は下記一般式（２）で表されるアゾ色素から水素原子２つが解離した２価アニオンを表す。
【００６１】
【化３０】
0005133105.tif 000031
【００６２】
一般式（２）中、Ｙ11は上記の解離する２つの水素原子のうちの一方の水素原子を含有する基を表す。その詳細は、一般式（１）中のＹ1と同様である。Ｙ12は上記の解離する２つの水素原子のうちの他方の水素原子を表す。
【００６３】
Ｒ11は、炭素数２〜１０の置換もしくは無置換のアルキルオキシカルボニル基またはシアノ基を表し、Ｒ12は水素原子または置換基を表す。Ｒ11は記録特性の観点から、シアノ基であることが好ましい。Ｒ12は、溶解性の観点から置換基であることが好ましく、これらの基の詳細は、先に一般式（１）中のＲ1、Ｒ2について述べた通りである。
【００６４】
一般式（２）中、下記部分構造：
【化３１】
0005133105.tif 000032
は、前記部分構造式（Ｅ−１）〜（Ｅ−６）、または（Ｅ−８）のいずれかを表す。それらの詳細は、先に説明した通りである。
【００６５】
一般式（Ｆ）中、Ｇは電荷を中和するために必要なイオンを表し、ｖは０〜２の範囲の整数を表す。
Ｇは、Ｃｕの価数によって変化し得る。Ｃｕが全て２価のカチオンとして存在する場合、アゾ金属錯体の合成原料であるＣｕ塩中の対アニオンがＧとなり得る。Ｇとしては例えば、酢酸アニオン、アセチルアセトンから水素原子が１つ解離したアニオン、ハロゲンイオン、硫酸イオン、硝酸イオン、水酸化物イオンなどが挙げられる。Ｃｕは存在する環境によっては１価も安定であり、その場合にはＧがカチオンとなることも考えられる。カチオンとしては、例えば合成時に用いた塩基がプロトン化されたものなどが挙げられる。塩基としては有機塩基が好ましく、有機塩基としては例えば、炭素数１〜３０の１〜３級アミン（例えば、トリエチルアミン、ジイソプロピルアミン、ピロリジン、Ｎ−メチルピロリジン、ｎ−ブチルアミンなど）、アミジン類｛例えば、ＤＢＵ（１，８−ジアザビシクロ[５．４．０]−７−ウンデセン）、ＤＢＮ（１，５−ジアザビシクロ[４．３．０]−５−ノネン）など｝、グアニジン類（例えば、テトラメチルグアニジンなど）、含窒素へテロ環（例えば、ピリジン、イミダゾールなど）、テトラブチルアンモニウムヒドロキシド等が挙げられる。有機塩基としては、炭素数１〜３０の１〜３級アミンが好ましく、炭素数１〜２０の１〜３級アミンがより好ましく、炭素数１〜１０の１〜３級アミンがさらに好ましく、炭素数１〜１０の２または３級アミンが特に好ましい。
【００６６】
Ｃｕが全て２価で存在すれば、ｖは２となり、Ｃｕ１価が存在する場合は０〜２の範囲の整数となると考えられる。
【００６７】
一般式（Ｆ）中、ｘは０〜６の範囲の整数を表す。記録特性の観点から、ｘは０〜４の範囲の整数であることが好ましく、０〜３の範囲の整数であることがより好ましく、０〜２の範囲の整数であることがさらに好ましく、０または１であることが特に好ましい。これは、ｘが小さいほど、１分子あたりのアゾ配位子の含有率が増加し、記録感度の向上が予想される為である。
【００６８】
一般式（Ｆ）で表されるアゾ金属錯体色素において、アゾ配位子は以下のように２価アニオンとして存在する。但し、配位子上のアニオン２つは下記のように局在化しているとは限らず、非局在化している場合も含まれる。
【００６９】
【化３２】
0005133105.tif 000033
[上記において、Ｚ11は一般式（２）中のＹ11から水素原子１つが脱離した基であり、Ｑ1、Ｒ11およびＲ12は一般式（２）と同義である。]
【００７０】
ここで、一般式（Ｆ）で表されるアゾ金属錯体色素の類縁体である化合物（Ａ−０）と銅イオンをトリエチルアミン存在下で反応させることにより得られたアゾ金属錯体について、Ｘ線構造解析により明らかになった構造を説明する。
化合物（Ａ−０）が銅イオンと金属錯体を形成する場合、化合物（Ａ−０）の配位子としての構造は化合物（Ａ−１）に矢印で示した（１）〜（３）の位置で銅イオンと結合する。そして、この配位子が銅イオンと錯体を形成する場合には、５つの銅イオンと４つの配位子とが結合した金属キレートとなる。この５つの銅イオンを第１銅イオン〜第５銅イオンと呼び、４つの配位子を配位子１〜配位子４と呼び、それらの上記（１）〜（３）の位置を配位子1については配位子１（１）〜配位子１（３）、配位子２については配位子２（１）〜配位子２（３）というように呼ぶと、この金属キレートは、第１銅イオンには配位子１（１）と配位子２（２）が結合し、第２銅イオンには配位子１（２）と配位子３（１）が結合し、第３銅イオンには配位子２（１）と配位子４（２）が結合し、第４銅イオンには配位子３（２）と配位子４（１）が結合し、これら第１銅イオンから第４銅イオンに囲まれた中央部に位置する第５銅イオンに配位子１（３）、配位子２（３）、配位子３（３）および配位子４（３）が結合した構造となっていることが確認できた。
一般式（Ｆ）に属するアゾ金属錯体の配位構造も、上記の配位構造と同様の配位構造を取り得る。但し、分子内の構成要素としてはアゾ色素と遷移金属イオンに限定されるものではなく、共存するアニオン種、カチオン種、溶媒分子、塩基が加わる場合も含まれる。
【００７１】
【化３３】
0005133105.tif 000034
【００７２】
なお、化合物（Ａ−０）と銅イオンをトリエチルアミン存在下で反応させることにより得られたアゾ金属錯体や、同様に合成した本発明のアゾ金属錯体は各種ＭＳにて同定を行うと、アゾ配位子４分子と遷移金属５つ分子から形成される分子の分子量をＭとした場合に、Ｍのピークで検出される場合、negaでＭ／２のピークが検出される場合、アゾ色素２つと遷移金属イオン２つから形成される分子に相当するピークが検出される場合、アゾ色素２つと遷移金属イオン３つから形成される分子に相当するピークが検出される場合がある。塩基単体も検出され得る。単座配位子（塩基や溶媒など）は、錯体となって検出されることは殆どなく、フラグメントとして検出される。アゾ金属錯体の重量減少開始温度が塩基や溶媒の沸点より高いなど、熱分析（例えばＴＧ／ＤＴＡなど）により錯体の一部として塩基などが含まれることを確認することができる。
一方で、ＭＳではアゾ色素２つと遷移金属イオン２つから形成される分子のピークが検出されても、Ｃｕ含有量をＩＣＰ等で解析すると、アゾ色素４つと遷移金属イオン５つに塩基が０〜数個含んだ分子と一致する場合もある。また、アゾ色素２つと遷移金属イオン２つに塩基が０〜数個含まれた分子で一致する場合もある。ＥＳＩ−ＭＳやＭＡＬＤＩ−ＭＳによる同定の場合、アゾ色素４つと遷移金属イオン５つのアゾ金属錯体は、アゾ色素２つと遷移金属イオン２つおよびアゾ色素２つと遷移金属イオン３つがフラグメントとして観測される場合が多い。本発明の光情報記録媒体の記録層に含まれるアゾ金属錯体色素は、１分子中に２つ以上の遷移金属イオンを含有するものであるが、その好ましい態様としては、
（１）ＥＳＩ−ＭＳ、ＭＡＬＤＩ−ＭＳおよびＸ線構造解析からなる群から選ばれる少なくとも一つの分析により、１分子中に２つのアゾ色素と２つの遷移金属イオンとを含有する結果を示すもの、および、
（２）ＥＳＩ−ＭＳ、ＭＡＬＤＩ−ＭＳおよびＸ線構造解析からなる群から選ばれる少なくとも一つの分析により、１分子中に４つのアゾ色素と５つの遷移金属イオンとを含有する結果を示すもの、
を挙げることができる。
【００７３】
各種ＭＳやＣｕ含有量の両方の測定で、アゾ色素２つと遷移金属イオン２つから形成される分子として同定される場合もあり、そのようなアゾ金属錯体色素としては、下記一般式（Ｈ）で表されるアゾ金属錯体色素が好ましい。一般式（Ｈ）で表される構造を有することは、Ｘ線構造解析により確認することができる。
【００７４】
次に、一般式（Ｈ）について説明する。なお、本発明において構造式中で２つの原子を結合する実線は共有結合を表し、破線は配位結合を表す。
【化３４】
0005133105.tif 000035
【００７５】
一般式（Ｈ）中、Ｚ11は、下記部分構造：
【化３５】
0005133105.tif 000036
中のＹ11から水素原子が１つ解離した基を表し、上記部分構造、Ｒ11およびＲ12は、それぞれ一般式（Ｆ）における定義と同義であり、その詳細は前述の通りである。一般式（Ｈ）中にそれぞれ２つ存在するＱ11、Ｚ11、Ｒ11およびＲ12は互いに同一でも異なっていてもよい。
【００７６】
Ｌ11およびＬ12は、それぞれ独立に配位子を表す。Ｌ11およびＬ12は、それぞれ前記Ｌ’と同義であり、好ましい範囲等の詳細も同じである。
【００７７】
ｎ11およびｎ12は、それぞれ独立に０〜２の範囲の整数を表す。Ｌ11、Ｌ12が複数存在する場合、複数存在するＬ11、Ｌ12は互いに同じであっても異なっていてもよい。
【００７８】
一般式（Ｆ）において、好ましくは、Ｒ11はシアノ基であり、かつ、Ｒ12は炭素数１〜４の置換もしくは無置換のアルキル基であり、かつ、下記部分構造：
【化３６】
0005133105.tif 000037
は前記（Ｅ−１）〜（Ｅ−３）、（Ｅ−８）のいずれかがであり、かつ、Ｌ’は有機塩基である。より好ましくは、Ｒ11はシアノ基であり、かつ、Ｒ12は炭素数２〜４の置換もしくは無置換のアルキル基であり、かつ、下記部分構造：
【化３７】
0005133105.tif 000038
は前記（Ｅ−１）、（Ｅ−３）、（Ｅ−８）のいずれかがであり、かつ、Ｌ’は有機塩基であり、さらに好ましくは、Ｒ11はシアノ基であり、かつ、Ｒ12は炭素数２〜３の置換もしくは無置換のアルキル基であり、かつ、下記部分構造：
【化３８】
0005133105.tif 000039
は前記（Ｅ−１）、（Ｅ−３）のいずれかがであり、かつ、Ｌ’は有機塩基である。さらに好ましくは、Ｒ11はシアノ基であり、かつ、Ｒ12は炭素数３〜４の置換もしくは無置換のアルキル基であり、かつ、下記部分構造：
【化３９】
0005133105.tif 000040
は前記（Ｅ−１）、（Ｅ−３）のいずれかがである。
【００７９】
一般式（Ｈ）において、好ましくは、Ｒ11はシアノ基であり、かつ、Ｒ12は炭素数１〜４の置換もしくは無置換のアルキル基であり、かつ、下記部分構造：
【化４０】
0005133105.tif 000041
は前記（Ｅ−１）〜（Ｅ−３）、（Ｅ−８）のいずれかについてＹ11部に含まれる水素原子を一つ解離させたものであり、かつ、Ｌ’は有機塩基であり、より好ましくは、Ｒ11はシアノ基であり、かつ、Ｒ12は炭素数２〜４の置換もしくは無置換のアルキル基であり、かつ、下記部分構造：
【化４１】
0005133105.tif 000042
は前記（Ｅ−１）、（Ｅ−３）、（Ｅ−８）のいずれかのＹ11部に含まれる水素原子を一つ解離させたものであり、かつ、Ｌ’は有機塩基であり、さらに好ましくは、Ｒ11はシアノ基であり、かつ、Ｒ12は炭素数２〜３の置換もしくは無置換のアルキル基であり、かつ、下記部分構造：
【化４２】
0005133105.tif 000043
は前記（Ｅ−１）、（Ｅ−３）のいずれかのＹ11部に含まれる水素原子を一つ解離させたものであり、かつ、Ｌ’は有機塩基である。Ｑ11とＺ11を含む前記部分構造は、（Ｅ−１）、（Ｅ−３）、（Ｅ−８）のいずれかのＹ11部に含まれる水素原子を一つ解離させたものであることが更に好ましく、（Ｅ−１）、（Ｅ−８）のいずれかのいずれかのＹ11部に含まれる水素原子を一つ解離させたものであることが特に好ましい。
【００８０】
一般式（Ｈ）の具体例として、後述の化合物（Ｍ−３５）は、Ｘ線構造解析結果から下記の構造式を有することが判明した。単結晶の作製は、（Ｍ−３５）をＤＭＡｃに溶解させ、メタノール雰囲気で長期保存することにより行った。本化合物は、ＥＳＩ−ＭＳでは一般式（Ｆ）に相当するピークと下記構造と一致するピークの両方が検出されたものの、Ｘ線構造解析結果によって、下記の構造であると同定することができた。なお、単結晶と単結晶作製に使用した粉末は、クロロホルム中の吸収スペクトル波形が一致した。
【００８１】
【化４３】
0005133105.tif 000044
【００８２】
一般式（Ｆ）または一般式（Ｈ）で表されるアゾ金属錯体色素は、一般式（１）で表されるアゾ色素とＣｕ塩を反応させることにより得ることができる。塩基存在下で反応させることが好ましく、塩基は、有機塩基を用いることが好ましい。無機塩基を用いた場合、塩基中の金属イオンがアゾ配位子とイオン対を形成するため、所望のアゾ金属錯体を得ることが困難となるからである。有機塩基の例としては、前述の有機塩基が挙げられる。溶媒としては、例えばメタノールなどのアルコールを使用することができるが、一般式（Ｆ）中のＬ’で表される配位子や一般式（Ｈ）中のＬ11またはＬ12で表される配位子は、塩基または溶媒由来であるため塩基および溶媒を選択することにより所望の配位子を有するアゾ金属錯体色素を得ることができる。また、本発明において、金属塩の種類、塩基の種類、有機溶媒またはその混合液の種類、反応温度等は限定されない。反応液中のアゾ色素および金属塩の濃度および混合割合、反応温度および反応時間等の反応条件は、適宜設定すればよい。目的のアゾ金属錯体色素が得られたことは、ＥＳＩ−ＭＳ、ＭＡＬＤＩ−ＭＳ、ＥＳＲ、Ｘ線構造解析、ＩＣＰ等の公知の方法によって確認することができる。一般式（Ｆ）と一般式（Ｈ）のいずれが生成するかはアゾ配位子の種類によって異なる。いずれも記録短波長レーザー光照射による記録再生特性、耐光性、再生耐久性に優れる。
【００８３】
以下に、一般式（Ｆ）または一般式（Ｈ）で表されるアゾ金属錯体色素の具体例を示す。ただし、本発明は下記具体例に限定されるものではない。前述の理由から、下記具体例に示す化合物は、一般式（Ｆ）または一般式（Ｈ）のいずれか１つまたは両方の構造を取り得る。
【００８４】
【表１】
0005133105.tif 000045
【００８５】
【表２】
0005133105.tif 000046
【００８６】
本発明の光情報記録媒体は、前記アゾ金属錯体色素を少なくとも一種記録層に含有する。記録層中に含まれる前記アゾ金属錯体色素は、一種でもよく二種以上の異なる種類のものが含まれていてもよい。記録層中の上記アゾ金属錯体色素の含有量は、記録層の全質量に対して、例えば１〜１００質量％の範囲であり、好ましくは７０〜１００質量％の範囲であり、より好ましくは８０〜１００質量％の範囲であり、最も好ましくは９０〜１００質量％の範囲である。
【００８７】
本発明の光情報記録媒体は、前記記録層を基板上（トラックピッチ５０〜５００ｎｍのプレグルーブを有する表面上）に少なくとも一層有するものであればよく、前記記録層を二層以上有することもできる。または、前記アゾ金属錯体色素を含む記録層以外の記録層を有することも可能である。前記アゾ金属錯体色素を含む記録層において、記録用色素として他の色素を併用する場合、全色素成分に対する前記アゾ金属錯体色素の割合が、７０〜１００質量％であることが好ましく、８０〜１００質量％であることが更に好ましい。
【００８８】
本発明において、色素成分として、前記アゾ金属錯体色素以外の色素を使用する場合、該色素としては、例えば波長４４０ｎｍ以下の短波長領域において吸収を有するものが好ましい。そのような色素としては、特に限定されないが、アゾ色素、アゾ金属錯体色素、フタロシアニン色素、オキソノール色素、シアニン色素、スクアリリウム色素などが挙げられる。
【００８９】
本発明の光情報記録媒体において、前記アゾ金属錯体色素を含む記録層は、レーザ光の照射により情報の記録が可能な層である。ここで、レーザ光の照射により情報の記録が可能とは、記録層のレーザ光が照射された部分がその光学的特性を変えることをいう。光学的特性の変化は、記録層のレーザ光が照射された部分がその光を吸収して局所的に温度上昇し、物理的または化学的変化（例えば、ピットの生成）を生じすることによってもたらされると考えられる。記録層に記録された情報の読み取り（再生）は、例えば記録用のレーザ光と同様の波長のレーザ光を照射することにより、記録層の光学的特性が変化した部位（記録部分）と変化しない部位（未記録部分）との反射率等の光学的特性の違いを検出することにより行うことができる。前記アゾ金属錯体色素は、例えば４４０ｎｍ以下のレーザ光に対して吸収性を有するものである。このように短波長領域に吸収性を有する金属錯体化合物を含む記録層を有する本発明の光情報記録媒体は、４０５ｎｍの青色レーザを用いるＢｌｕ−ｒａｙ方式の光ディスクなどの短波長レーザによる記録が可能な大容量光ディスクとして好適である。本発明の光情報記録媒体への情報の記録方法については後述する。
【００９０】
本発明の光情報記録媒体は、前記アゾ金属錯体色素を含む記録層を、好ましくは基板上に有するものであり、更に、前記記録層に加えて光反射層、保護層などを有することもできる。
【００９１】
本発明に用いられる基板としては、従来の光情報記録媒体の基板材料として用いられている各種の材料を任意に選択して使用することができる。基板としては、透明な円盤状基板を用いることが好ましい。
具体的には、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
前記材料の中では、耐湿性、寸法安定性および低価格等の点から、アモルファスポリオレフィン、ポリカーボネート等の熱可塑性樹脂が好ましく、ポリカーボネートが特に好ましい。これらの樹脂を用いた場合、射出成型を用いて基板を作製することができる。
また、基板の厚さは、一般に０．７〜２ｍｍの範囲であり、０．９〜１．６ｍｍの範囲であることが好ましく、１．０〜１．３ｍｍとすることがより好ましい。
なお、後述する光反射層が設けられる側の基板表面には、平面性の改善、接着力の向上の目的で、下塗層を形成することもできる。
【００９２】
前記基板の記録層が形成される面には、トラッキング用の案内溝またはアドレス信号等の情報を表わす凹凸（プリグルーブ）が形成されている。前記プリグルーブのトラックピッチは、５０〜５００ｎｍの範囲である。トラックピッチが５０ｎｍ以上であれば、プリグルーブを正確に形成することができる上に、クロストークの発生を回避することができ、５００ｎｍ以下であれば、高密度記録を行うことができる。本発明の光情報記録媒体は、より高い記録密度を達成するためにＣＤ−ＲやＤＶＤ−Ｒに比べてより狭いトラックピッチを形成した基板を用いる。トラックピッチの好ましい範囲等の詳細は後述する。
【００９３】
本発明の光情報記録媒体の好ましい態様としては、下記態様（１）および（２）を挙げることができる。
【００９４】
態様（１）：厚さ０．７〜２ｍｍの基板上に、色素を含有する追記型記録層と、厚さ０．０１〜０．５ｍｍのカバー層とを基板側から順に有する光情報記録媒体
態様（２）：厚さ０．１〜１．０ｍｍの基板上に、色素を含有する追記型記録層と、厚さ０．１〜１．０ｍｍの保護基板とを基板側から順に有する光情報記録媒体
【００９５】
態様（１）においては、基板に形成されるプリグルーブのトラックピッチが５０〜５００ｎｍ、溝幅が２５〜２５０ｎｍ、溝深さが５〜１５０ｎｍであることが好ましく、態様（２）においては、基板に形成されるプリグルーブのトラックピッチが２００〜５００ｎｍ、溝幅が５０〜３００ｎｍ、溝深さが３０〜１５０ｎｍであり、ウォブル振幅が５〜５０ｎｍであることが好ましい。
【００９６】
［態様（１）の光情報記録媒体］
態様（１）の光情報記録媒体は、少なくとも、基板と、追記型記録層と、カバー層とを有する態様である。態様（１）の光情報記録媒体は、ブルーレイ方式の記録用媒体として好適である。ブルーレイ方式では、カバー層側からレーザ光を照射し情報の記録再生が行われ、通常、基板と記録層との間に反射層が設けられる。
態様（１）の光情報記録媒体の具体例を、図１に示す。図１に示す第１光情報記録媒体１０Ａは、第１基板１２上に、第１光反射層１８と、第１追記型記録層１４と、バリア層２０と、第１接着層または第１粘着層２２と、カバー層１６とをこの順に有する。
以下に、これらを構成する材料について順次説明する。
【００９７】
基板
態様（１）の基板には、トラックピッチ、溝幅（半値幅）、溝深さ、およびウォブル振幅のいずれもが下記の範囲である形状を有するプリグルーブ（案内溝）が形成されている。このプリグルーブは、ＣＤ−ＲやＤＶＤ−Ｒに比べてより高い記録密度を達成するために設けられたものであり、例えば、本発明の光情報記録媒体を、青紫色レーザに対応する媒体として使用する場合に好適である。
【００９８】
プリグルーブのトラックピッチは、５０〜５００ｎｍの範囲である。トラックピッチが５０ｎｍ以上であれば、プリグルーブを正確に形成することができる上に、クロストークの発生を回避することができ、５００ｎｍ以下であれば、高密度記録を行うことができる。プリグルーブのトラックピッチは、１００ｎｍ以上４２０ｎｍ以下であることが好ましく、２００ｎｍ以上３７０ｎｍ以下であることがより好ましく、２６０ｎｍ以上３３０ｎｍ以下であることが更に好ましい。
【００９９】
プリグルーブの溝幅（半値幅）は、２５〜２５０ｎｍの範囲であり、５０ｎｍ以上２４０ｎｍ以下であることが好ましく、８０ｎｍ以上２３０ｎｍ以下であることがより好ましく、１００ｎｍ以上２２０ｎｍ以下であることが更に好ましい。プリグルーブの溝幅が２５ｎｍ以上であれば、成型時に溝を十分に転写することができ、さらに記録時のエラーレート上昇を抑制することができ、２５０ｎｍ以下であれば、同じく成型時に溝を十分に転写することができ、更に記録時に形成されるピットの広がりによりクロストークが発生することを回避することができる。
【０１００】
プリグルーブの溝深さは、５〜１５０ｎｍの範囲である。プリグルーブの溝深さが５ｎｍ以上であれば十分な記録変調度を得ることができ、１５０ｎｍ以下であれば、高い反射率を得ることができる。プリグルーブの溝深さは、１０ｎｍ以上８５ｎｍ以下であることが好ましく、２０ｎｍ以上８０ｎｍ以下であることがより好ましく、２８ｎｍ以上７５ｎｍ以下であることが更に好ましい。
【０１０１】
また、プリグルーブの溝傾斜角度は、上限値が８０°以下であることが好ましく、７５°以下であることがより好ましく、７０°以下であることが更に好ましく、６５°以下であることが特に好ましい。また、下限値は、２０°以上であることが好ましく、３０°以上であることがより好ましく、４０°以上であることが更に好ましい。
プリグルーブの溝傾斜角度が２０°以上であれば、十分なトラッキングエラー信号振幅を得ることができ、８０°以下であれば成型性が良好である。
【０１０２】
追記型記録層
態様（１）の追記型記録層は、色素を、結合剤等と共にまたは結合剤を用いないで適当な溶剤に溶解して塗布液を調製し、次いで、この塗布液を基板上または後述する光反射層上に塗布して塗膜を形成した後、乾燥することにより形成することができる。ここで、追記型記録層は、単層でも重層でもよく、重層構造の場合、塗布液を塗布する工程が複数回行なわれることになる。
塗布液中の色素の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【０１０３】
塗布液の調製に用いる溶剤としては、例えば、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロ−１−プロパノール等のフッ素系溶剤；エチレングリコールモノメチルエーテル、エチレングリコールモノエチルエーテル、プロピレングリコールモノメチルエーテル等のグリコールエーテル類；等を挙げることができる。
溶剤は使用する色素の溶解性を考慮して単独で、あるいは二種以上を組み合わせて使用することができる。塗布液中には、さらに、結合剤、酸化防止剤、ＵＶ吸収剤、可塑剤、潤滑剤等各種の添加剤を目的に応じて添加してもよい。
【０１０４】
塗布方法としては、スプレー法、スピンコート法、ディップ法、ロールコート法、ブレードコート法、ドクターロール法、スクリーン印刷法等を挙げることができる。塗布方法としては、スピンコート法が好ましい。
塗布の際、塗布液の温度は２３〜５０℃の範囲であることが好ましく、２４〜４０℃の範囲であることがより好ましく、中でも、２３〜５０℃の範囲であることが特に好ましい。
【０１０５】
追記型記録層の厚さは、ランド（前記基板において凸部）上で、３００ｎｍ以下であることが好ましく、２５０ｎｍ以下であることがより好ましく、２００ｎｍ以下であることが更に好ましく、１８０ｎｍ以下であることが特に好ましい。下限値としては１ｎｍ以上であることが好ましく、３ｎｍ以上であることがより好ましく、５ｎｍ以上であることが更に好ましく、７ｎｍ以上であることが特に好ましい。
また、追記型記録層の厚さは、グルーブ上（前記基板において凹部）で、４００ｎｍ以下であることが好ましく、３００ｎｍ以下であることがより好ましく、２５０ｎｍ以下であることが更に好ましい。下限値としては、１０ｎｍ以上であることが好ましく、２０ｎｍ以上であることがより好ましく、２５ｎｍ以上であることが更に好ましい。
更に、ランド上の追記型記録層の厚さ／グルーブ上の追記型記録層の厚さの比は、０．１以上であることが好ましく、０．１３以上であることがより好ましく、０．１５以上であることが更に好ましく、０．１７以上であることが特に好ましい。上限値としては、１未満であることが好ましく、０．９以下であることがより好ましく、０．８５以下であることが更に好ましく、０．８以下であることが特に好ましい。
【０１０６】
また、追記型記録層には、追記型記録層の耐光性をさらに向上させるために、種々の褪色防止剤を含有させることができる。褪色防止剤としては一般的に一重項酸素クエンチャーが用いられる。本発明においてもこの一重項酸素クエンチャーを混合させることによって更なる耐光性の向上が期待できる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、および同６−２６０２８号公報等の各公報、ドイツ特許３５０３９９号明細書、そして日本化学会誌１９９２年１０月号第１１４１頁等に記載のものを挙げることができる。
前記一重項酸素クエンチャー等の褪色防止剤の使用量は、色素の量に対して、通常０．１〜５０質量％の範囲であり、好ましくは、０．５〜４５質量％の範囲、更に好ましくは、３〜４０質量％の範囲、特に好ましくは５〜２５質量％の範囲である。
【０１０７】
カバー層
態様（１）のカバー層は、通常、上述した追記型記録層上に、または図１に示すようにバリア層上に、接着剤や粘着材を介して貼り合わされる。
カバー層としては、透明な材質のフィルムであれば、特に限定されないが、ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；三酢酸セルロース等を使用することが好ましく、中でも、ポリカーボネートまたは三酢酸セルロースを使用することがより好ましい。
なお、「透明」とは、記録および再生に用いられる光に対して、透過率８０％以上であることを意味する。
【０１０８】
また、カバー層は、本発明の効果を妨げない範囲において、種々の添加剤が含有されていてもよい。例えば、波長４００ｎｍ以下の光をカットするためのＵＶ吸収剤および／または５００ｎｍ以上の光をカットするための色素が含有されていてもよい。
更に、カバー層の表面物性としては、表面粗さが２次元粗さパラメータおよび３次元粗さパラメータのいずれも５ｎｍ以下であることが好ましい。
また、記録および再生に用いられる光の集光度の観点から、カバー層の複屈折は１０ｎｍ以下であることが好ましい。
【０１０９】
カバー層の厚さは、記録および再生のために照射されるレーザ光の波長やＮＡにより、適宜、規定することができるが、本発明においては、０．０１〜０．５ｍｍの範囲内であることが好ましく、０．０５〜０．１２ｍｍの範囲であることがより好ましい。
また、カバー層と、接着剤または粘着剤からなる層と、を合わせた総厚は、０．０９〜０．１１ｍｍであることが好ましく、０．０９５〜０．１０５ｍｍであることがより好ましい。
なお、カバー層の光入射面には、光情報記録媒体の製造時に、光入射面が傷つくことを防止するための保護層（図１に示す態様ではハードコート層４４）が設けられていてもよい。
【０１１０】
カバー層と追記型記録層またはバリア層を貼り合わせるために、両層の間に接着層または粘着層を設けることができる。
接着層に使用される接着剤としては、ＵＶ硬化樹脂、ＥＢ硬化樹脂、熱硬化樹脂等を使用することが好ましい。
接着剤としてＵＶ硬化樹脂を使用する場合は、該ＵＶ硬化樹脂をそのまま、またはメチルエチルケトン、酢酸エチル等の適当な溶剤に溶解して塗布液を調製し、ディスペンサからバリア層表面に供給してもよい。また、作製される光情報記録媒体の反りを防止するため、接着層を構成するＵＶ硬化樹脂としては硬化収縮率の小さいものを使用することが好ましい。このようなＵＶ硬化樹脂としては、例えば、大日本インキ化学工業（株）製の「ＳＤ−６４０」等のＵＶ硬化樹脂を挙げることができる。
【０１１１】
接着層の形成方法は特に限定されないが、バリア層または追記型記録層の表面（被貼り合わせ面）上に、接着剤を所定量塗布し、その上にカバー層を載置した後、スピンコートにより接着剤を、被貼り合わせ面とカバー層との間に均一になるように広げた後、硬化させることが好ましい。
接着層の厚さは、０．１〜１００μｍの範囲であることが好ましく、より好ましくは０．５〜５０μｍの範囲、更に好ましくは１〜３０μｍの範囲である。
【０１１２】
粘着層に使用される粘着剤としては、例えば、アクリル系、ゴム系、シリコン系の粘着剤を使用することができる。透明性、耐久性の観点から、アクリル系の粘着剤が好ましい。アクリル系粘着剤としては、２−エチルヘキシルアクリレート、ｎ−ブチルアクリレートなどを主成分とし、凝集力を向上させるために、短鎖のアルキルアクリレートやメタクリレート、例えば、メチルアクリレート、エチルアクリレート、メチルメタクリレートと、架橋剤との架橋点となり得るアクリル酸、メタクリル酸、アクリルアミド誘導体、マレイン酸、ヒドロキシルエチルアクリレート、グリシジルアクリレートなどとを共重合したものを用いることが好ましい。主成分、短鎖成分および架橋点を付加するための成分との混合比率およびそれら成分の種類を、適宜調節することにより、ガラス転移温度（Ｔｇ）や架橋密度を変えることができる。
前記ガラス転移温度（Ｔｇ）は、ガラス転移温度Ｔｇが０℃以下であることが好ましく、−１５℃以下であることがより好ましく、−２５℃以下であることがさらに好ましい。
なお、ガラス転移温度（Ｔｇ）は、Seiko Instruments Inc.製DSC6200Rを用い、DSC(Differential Scanning Calorimetry)法によって測定できる。
【０１１３】
粘着剤の調製方法としては、例えば、特開２００３−２１７１７７、特開２００３−２０３３８７、特開平９−１４７４１８等に記載の方法等を用いることができる。
【０１１４】
粘着層の形成方法は特に限定されないが、バリア層または追記型記録層の表面（被貼り合わせ面）上に、粘着剤を所定量均一に塗布し、その上にカバー層を載置した後、硬化させてもよいし、予め、カバー層の片面に、所定量の粘着剤を均一に塗布して粘着剤塗膜を形成しておき、該塗膜を被貼り合わせ面に貼り合わせ、その後、硬化させてもよい。
また、カバー層に、予め、粘着層が設けられた市販の粘着フィルムを用いてもよい。
粘着層の厚さは、０．１〜１００μｍの範囲であることが好ましく、より好ましくは０．５〜５０μｍの範囲、更に好ましくは１０〜３０μｍの範囲である。
またカバー層は、ＵＶ硬化樹脂を利用してスピンコーティング法により形成してもよい。
【０１１５】
その他の層
態様（１）の光情報記録媒体は、本発明の効果を損なわない範囲においては、上記の必須の層に加え、他の任意の層を有していてもよい。他の任意の層としては、例えば、基板の裏面（追記型記録層が形成された側と逆側の非形成面側）に形成される、所望の画像を有するレーベル層や、基板と追記型記録層との間に設けられる光反射層（詳細は後述する）、追記型記録層とカバー層との間に設けられるバリア層（詳細は後述する）、該光反射層と追記型記録層との間に設けられる界面層などが挙げられる。ここで、前記レーベル層は、紫外線硬化樹脂、熱硬化性樹脂、および熱乾燥樹脂などを用いて形成することができる。
なお、上記した必須および任意の層はいずれも、単層でも、多層構造でもよい。
【０１１６】
態様（１）の光情報記録媒体では、レーザ光に対する反射率を高めたり、記録再生特性を改良する機能を付与するために、基板と追記型記録層との間に、光反射層を形成することが好ましい。
【０１１７】
光反射層は、レーザ光に対する反射率が高い光反射性物質を、例えば、真空蒸着、スパッタリングまたはイオンプレーティングすることにより基板上に形成することができる。
光反射層の層厚は、一般的には１０〜３００ｎｍの範囲とし、３０〜２００ｎｍの範囲とすることが好ましい。
なお、前記反射率は、７０％以上であることが好ましい。
【０１１８】
反射率が高い光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属および半金属またはステンレス鋼を挙げることができる。これらの光反射性物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌおよびステンレス鋼である。特に好ましくは、Ａｕ、Ａｇ、Ａｌまたはこれらの合金であり、最も好ましくは、Ａｕ、Ａｇまたはこれらの合金である。
【０１１９】
バリア層（中間層）
態様（１）の光情報記録媒体においては、図２に示すように、追記型記録層とカバー層との間にバリア層を形成することが好ましい。
バリア層は、追記型記録層の保存性向上、追記型記録層とカバー層との接着性向上、反射率調整、熱伝導率調整等のために設けることができる。
バリア層に用いられる材料としては、記録および再生に用いられる光を透過する材料であり、上記の機能を発現し得るものであれば、特に制限されるものではないが、例えば、一般的には、ガスや水分の透過性の低い材料であり、誘電体であることが好ましい。
具体的には、Ｚｎ、Ｓｉ、Ｔｉ、Ｔｅ、Ｓｎ、Ｍｏ、Ｇｅ、Ｎｂ、Ｔａ等の窒化物、酸化物、炭化物、硫化物からなる材料が好ましく、ＭｏＯ2、ＧｅＯ2、ＴｅＯ、ＳｉＯ2、
ＴｉＯ2、ＺｎＯ、ＳｎＯ2、ＺｎＯ−Ｇａ2Ｏ3、Ｎｂ2Ｏ5、Ｔａ2Ｏ5が好ましく、ＳｎＯ2、ＺｎＯ−Ｇａ2Ｏ3、ＳｉＯ2、Ｎｂ2Ｏ5、Ｔａ2Ｏ5がより好ましい。
【０１２０】
また、バリア層は、真空蒸着、ＤＣスパッタリング、ＲＦスパッタリング、イオンプレーティングなどの真空成膜法により形成することができる。中でも、スパッタリングを用いることがより好ましい。
バリア層の厚さは、１〜２００ｎｍの範囲が好ましく、２〜１００ｎｍの範囲がより好ましく、３〜５０ｎｍの範囲が更に好ましい。
【０１２１】
更に、本発明は、本発明の光情報記録媒体に、波長４４０ｎｍ以下のレーザ光を照射することにより、本発明の光情報記録媒体が有する記録層へ情報を記録する情報記録方法に関する。
【０１２２】
前述の好ましい態様（１）の光情報記録媒体に対する情報の記録は、例えば次のように行われる。
まず、光情報記録媒体を定線速度（例えば０．５〜１０ｍ／秒）または定角速度にて回転させながら、保護層側から半導体レーザ光などの記録用の光を照射する。この光の照射により、レーザ光照射部分の光学的特性が変化して情報が記録される。図１に示す態様では、カバー層１６側から半導体レーザ光等の記録用のレーザ光４６を、第一対物レンズ４２（例えば開口数ＮＡが０．８５）を介して照射する。このレーザ光４６の照射により、追記型記録層１４がレーザ光４６を吸収して局所的に温度上昇し、物理的または化学的変化（例えばピットの生成）が生じてその光学的特性を変えることにより、情報が記録されると考えられる。
【０１２３】
本発明の情報記録方法では、波長４４０ｎｍ以下のレーザ光を照射することにより情報を記録する。記録光としては、４４０ｎｍ以下の範囲の発振波長を有する半導体レーザ光が好適に用いられ、好ましい光源としては３９０〜４１５ｎｍの範囲の発振波長を有する青紫色半導体レーザ光、中心発振波長８５０ｎｍの赤外半導体レーザ光を光導波路素子を使って半分の波長にした中心発振波長４２５ｎｍの青紫色ＳＨＧレーザ光を挙げることができる。特に、記録密度の点で３９０〜４１５ｎｍの範囲の発振波長を有する青紫色半導体レーザ光を用いることが好ましい。態様（１）の光情報記録媒体は、前述のように基板と追記型記録層との間に反射層を有し、カバー層側、即ち反射層と対向する面とは反対の面側から記録層へレーザ光が照射される。
【０１２４】
上記のように記録された情報の再生は、光情報記録媒体を上記と同一の定線速度で回転させながら半導体レーザ光を基板側または保護層側から照射して、その反射光を検出することにより行うことができる。
【０１２５】
更に、本発明は、前述の一般式（Ｆ）または（Ｈ）で表されるアゾ金属錯体色素に関する。
本発明のアゾ金属錯体色素は、顔料、写真用材料、ＵＶ吸収材料、カラーフィルター用染料、色変換フィルターなどの各種用途に使用することができる。好ましくは、色素含有記録層を有する光情報記録媒体における記録層用色素として使用される。本発明のアゾ金属錯体色素およびその製造方法の詳細は、先に説明した通りである。
【実施例】
【０１２６】
以下、本発明を実施例により更に具体的に説明するが、本発明は実施例に限定されるものではない。
【０１２７】
以下に、一般式（１）で表されるアゾ色素の合成法の具体例を示すが、本発明はこれらの方法に限定されるものではない。
【０１２８】
［化合物（Ｌ−１３）の合成］
【化４４】
0005133105.tif 000047
【０１２９】
１００ｍｌ三角フラスコに酢酸２ｍｌ、プロピオン酸４ｍｌを注ぎ、氷冷下で塩酸（３５〜３７％）２．２３ｇをゆっくり滴下した。氷浴にて０〜５℃に冷却し、そこへＮａＮＯ2  ０．５２ｇを溶解させた水溶液をゆっくり滴下した後、０〜５℃にて１時間分間攪拌した。この酸性溶液を、氷冷下で０〜５℃に保った化合物（２）１．１３ｇを含むメタノール溶液１５ｍｌに徐々に加え、１時間攪拌した。室温に戻し２時間攪拌した後、氷浴にて冷却した。沈殿物をろ過し最小量のメタノール、及び蒸留水で洗浄した。得られた固体を乾燥させ、化合物（Ｌ−１３）１．１３ｇを得た。化合物の同定は３００ＭＨｚ1Ｈ−ＮＭＲにより行った。
1H-NMR(DMSO-d6)[ppm]；δ13.44(1H,s),3.30(3H,s),2.80-2.74(2H,q),1.33(9H,s),1.29-1.25(9H,t)
【０１３０】
上述した化合物（Ｌ−１３）の合成と同様の方法により、（Ｌ−１）〜（Ｌ−１８）、（Ｌ−２０）〜（Ｌ−３１）、（Ｌ−３３）を合成した。本発明に使用可能な種々のアゾ色素は同様に合成できる。化合物の同定は３００ＭＨｚ1Ｈ−ＮＭＲにより行った。ＮＭＲスペクトルデータの一部を以下に示す。
【０１３１】
（Ｌ−１）1H-NMR(DMSO-d6)[ppm]；δ13.70(1H,br),13.31(1H,s),3.331(3H,s),1.413(9H,s),1.331(9H,s)
（Ｌ−３）1H-NMR(DMSO-d6)[ppm]；δ13.93(1H,s),10.20(1H,s),7.63-7.57(2H,m),7.06(1H,d),1.45(9H,s),1.30(9H,s)
（Ｌ−４）1H-NMR(DMSO-d6)[ppm]；δ14.68(1H,br),13.53(1H,s),8.32(3H,s),3.82(2H,t),1.53(2H,tt),1.31(2H,tq),0.90(3H,t) 
（Ｌ−５）1H-NMR(DMSO-d6)[ppm]；δ13.43(1H,br),13.20(1H,br),7.40-7.36(8H,m),7.24-7.21(2H,m),1.41(9H,s)
（Ｌ−６）1H-NMR(DMSO-d6)[ppm]；δ14.20(1H,s),13.40(1H,s),3.22(3H,s),3.20(3H,s),1.42(9H,s)
（Ｌ−８）1H-NMR(DMSO-d6)[ppm]；δ13.42(1H,br),8.30-7.60(4H,br),1.40(9H,s)
（Ｌ−１０）1H-NMR(DMSO-d6)[ppm]；δ13.78(1H,s),13.30(1H,s),8.38(1H,s),4.31(q),3.34(3H,s),1.36-1.31(12H,m)
【０１３２】
次に、例示化合物（Ｍ−１３）で表されるアゾ金属錯体色素の合成法の具体例を示すが、本発明は、これらの方法に限定されるものではない。
【０１３３】
［（Ｍ−１３）の合成］
５０ｍｌナスフラスコに化合物（Ｌ−１３）０．７ｇ、エタノール７ｍｌを入れ、攪拌しながらＤＢＵ１ｍｌを滴下した。攪拌しながら、さらに酢酸銅一水和物  ３８０ｍｇを加え、３時間加熱還流させた。室温に戻し、蒸留水３０ｍｌを加え、沈殿を生成させた。得られた沈殿物をろ過し、蒸留水にて洗浄した。乾燥を施し化合物（Ｍ−１３）０．７４ｇを得た。化合物の同定はＩＣＰ−ＯＥＳを用いたＣｕ含有量測定およびＥＳＩ−ＭＳにて行った。
ＥＳＩ−ＭＳ：m/z=１５１５(nega)、７８５(nega)、７２５(posi)
ＥＳＩ−ＭＳの結果からは、アゾ色素４つと銅イオン５つからなる錯体のピークと、アゾ色素２つと銅イオン２つからなる錯体のピークの両方が検出された。
ＩＣＰ−ＯＥＳ：Ｃｕ含有量＝１６３±４ｇ／ｋｇ
ＩＣＰ−ＯＥＳの結果からは、アゾ色素４つと銅イオン５つからなる錯体にＤＢＵが２つと酢酸イオン２つが含まれる構造と一致した。アゾ色素２つと銅イオン２つからなる錯体に比べてＣｕ含有量が多い結果であった。
【０１３４】
（Ｍ−１３）と同様の条件にて、（Ｍ−８）、（Ｍ−１１）、（Ｍ−１８）、（Ｍ−２０）、（Ｍ−２１）、（Ｍ−２６）、（Ｍ−３４）、（Ｍ−３５）、（Ｍ−３８）を合成した。
（Ｍ−２１）：（ＩＣＰ−ＯＥＳ）１４０±５ｇ／ｋｇ
ＩＣＰ−ＯＥＳの結果からは、アゾ色素２つと銅イオン２つからなる錯体にＤＢＵが１つ含まれる構造に一致する結果を示した。
（Ｍ−３５）：（ＥＳＩ−ＭＳ）m/z=９４９(nega)、９２０(posi)、９１５(nega)
（Ｍ−３５）はＥＳＩ−ＭＳの結果からは、アゾ色素４つと銅イオン５つからなる錯体のピークと、アゾ色素２つと銅イオン２つからなる錯体のピークの両方が検出された。
（Ｍ−３５）は、前述の通り、Ｘ線構造解析結果ではアゾ色素２つと銅イオン２つからなる錯体であった。
【０１３５】
［（Ｍ−１）の合成］
５０ｍｌナスフラスコに化合物（Ｌ−１）０．７ｇ、メタノール１０ｍｌを入れ、攪拌しながらトリエチルアミン１．５ｍｌを滴下した。攪拌しながら、さらに酢酸銅一水和物  ４３０ｍｇを加え、３時間加熱還流させた。室温に戻し、得られた沈殿物をろ過し、メタノールにて洗浄した。乾燥を施し化合物（Ｍ−１）０．４４ｇを得た。化合物の同定はＩＣＰ−ＯＥＳを用いたＣｕ含有量測定及びＥＳＩ−ＭＳおよびＭＡＬＤＩ−ＭＳにて行った。
ＩＣＰ−ＯＥＳ：Ｃｕ含有量＝１７２ｇ／ｋｇ
ＩＣＰ−ＯＥＳの結果からは、アゾ色素４つと銅イオン５つからなる錯体にトリエチルアミン１つと酢酸イオン２つが含まれる構造に一致する結果を示した。アゾ色素２つと銅イオン２つからなる錯体に比べてＣｕ含有量が多い結果であった。
ＥＳＩ−ＭＳ：m/z=７８４(posi)、７８２(nega)
ＭＡＬＤＩ−ＭＳ：m/z=７８４(posi)、７８２(nega)、１０２（posi）
ＥＳＩ−ＭＳ、ＭＡＬＤＩ−ＭＳの結果からは、アゾ色素２つと銅イオン２つからなる錯体およびトリエチルアミンが検出された。
【０１３６】
（Ｍ−１）と同様の条件にて、（Ｍ−１）〜（Ｍ−６）、（Ｍ−９）、（Ｍ−１５）、（Ｍ−２８）を合成した。
【０１３７】
（Ｍ−９）：（ＥＳＩ−ＭＳ）m/z=６９９(nega)、６９９(posi)、６７０(nega)
（Ｍ−３５）はＥＳＩ−ＭＳの結果からは、アゾ色素４つと銅イオン５つからなる錯体のピークと、アゾ色素２つと銅イオン２つからなる錯体のピークの両方が検出された。
【０１３８】
（Ｍ−１）の合成において、（Ｌ−１）を（Ｌ−１６）に置き換え、トリエチルアミンをジイソプロピルアミンに置き換え、同様に反応させることで、（Ｍ−１６）を合成した。
【０１３９】
（Ｍ−１）の合成において、（Ｌ−１）を（Ｌ−１１）に置き換え、トリエチルアミンをジイソプロピルアミンに置き換え、同様に反応させることで、（Ｍ−２７）を合成した。
【０１４０】
（Ｍ−１）の合成において、（Ｌ−１）を（Ｌ−１４）に置き換え、トリエチルアミンをジイソプロピルアミンに置き換え、同様に反応させることで、（Ｍ−２９）を合成した。
【０１４１】
（Ｍ−１）の合成において、（Ｌ−１）を（Ｌ−２４）に置き換え、トリエチルアミンをＤＢＮに置き換え、同様に反応させることで、（Ｍ−３７）を合成した。
【０１４２】
上述した化合物の合成法と同様の方法により、本発明の光情報記録媒体に使用可能な種々のアゾ金属錯体色素を合成できる。化合物の同定は、ＭＡＬＤＩ−ＭＳ、ＥＳＩ−ＭＳ、ＥＳＲ、ＩＣＰ−ＯＥＳ、Ｘ線構造解析等により確認できる。ＩＣＰ−ＯＥＳによる測定方法を以下に示す。
【０１４３】
≪ＩＣＰ−ＯＥＳ（ＩＣＰ発光分光）の測定≫
試料０．０５ｇを採取し、硝酸３ｍｌを添加後、マイクロウェーブ灰化を行った。水で１００ｍｌにメスアップし、ＩＣＰ−ＯＥＳ（島津製作所製１０００−ＩＶ）にてＣｕを絶対検量線法を用いて定量した。
【０１４４】
≪光情報記録媒体の作製≫
（基板の作製）
厚さ１．１ｍｍ、外径１２０ｍｍ、内径１５ｍｍでスパイラル状のプリグルーブ（トラックピッチ：３２０ｎｍ、溝幅：グルーブ（凹部）幅１７０ｎｍ、溝深さ：３７ｎｍ、溝傾斜角度：５２°、ウォブル振幅：２０ｎｍ）を有する、ポリカーボネート樹脂からなる射出成形基板を作製した。射出成型時に用いられたスタンパのマスタリングは、レーザーカッティング（３５１ｎｍ）を用いて行なわれた。
【０１４５】
（光反射層の形成）
基板上に、Ｕｎａｘｉｓ社製Ｃｕｂｅを使用し、Ａｒ雰囲気中で、ＤＣスパッタリングにより、膜厚６０ｎｍの真空成膜層としてのＡＮＣ光反射層（Ａｇ：９８．１ａｔ％、Ｎｄ：０．７ａｔ％、Ｃｕ：０．９ａｔ％）を形成した。光反射層の膜厚の調整は、スパッタ時間により行った。
【０１４６】
（追記型記録層の形成）
実施例１〜１６として、化合物（Ｍ−１）〜（Ｍ−６）、（Ｍ−８）、（Ｍ−１３）、（Ｍ−１５）、（Ｍ−１６）、（Ｍ−２１）、（Ｍ−２６）、（Ｍ−２７）、（Ｍ−２８）、（Ｍ−３４）、（Ｍ−３５）それぞれ１ｇを、２，２，３，３−テトラフルオロプロパノール１００ｍｌ中に添加して溶解し、色素含有塗布液を調製した。そして、第１光反射層１８上に、調製した色素含有塗布液を、スピンコート法により回転数５００〜２２００ｒｐｍまで変化させながら２３℃、５０％ＲＨの条件で塗布して、第１追記型記録層１４を形成した。
【０１４７】
追記型記録層を形成した後、クリーンオーブンにてアニール処理を施した。アニール処理は、基板を垂直のスタックポールにスペーサーで間をあけながら支持し、８０℃で１時間保持して行った。
【０１４８】
（バリア層の形成）
その後、追記型記録層上に、Ｕｎａｘｉｓ社製Ｃｕｂｅを使用し、Ａｒ雰囲気中で、ＤＣスパッタリングによりＮｂ2Ｏ5からなる、厚さ１０ｎｍのバリア層を形成した。
【０１４９】
（カバー層の貼り合わせ）
カバー層としては、内径１５ｍｍ、外径１２０ｍｍで、片面に粘着層（ガラス転移温度−５２℃）を有するポリカーボネート製フィルム（帝人ピュアエース、厚さ：８０μｍ）を用い、該粘着層とポリカーボネート製フィルムとの厚さの合計が１００μｍとなるように設定した。
そして、バリア層上に、カバー層を粘着層を介して載置した後、そのカバー層を押し当て部材にて圧接して、貼り合わせた。以上の工程により、図１に示す層構成を有する光情報記録媒体を作製した。
【０１５０】
これにより、実施例１〜１６に係る光情報記録媒体が作製された。
【０１５１】
＜色素層膜厚測定＞
得られた光情報記録媒体の断面図を、ＳＥＭで観察し、色素層のグルーブ凹部、凸部それぞれの膜厚を読み取った。色素層のグルーブ凹部は溝深さ＋０〜１０ｎｍであり、色素層のグルーブ凸部は１０〜３０ｎｍ程度であった。
【０１５２】
比較例１〜７：光情報記録媒体の作製
追記型記録層に使用する色素として例示化合物（Ｍ−１）に代えて比較化合物（Ａ）〜（Ｇ）を使用した以外は同様の方法で比較例１〜７の光情報記録媒体を作製した。
【０１５３】
【化４５】
0005133105.tif 000048
【０１５４】
【化４６】
0005133105.tif 000049
【０１５５】
【化４７】
0005133105.tif 000050
【０１５６】
【化４８】
0005133105.tif 000051
【０１５７】
【化４９】
0005133105.tif 000052
【０１５８】
【化５０】
0005133105.tif 000053
【０１５９】
【化５１】
0005133105.tif 000054
【０１６０】
＜光情報記録媒体の評価＞
（１）  ジッター評価
作製した光情報記録媒体を、４０５ｎｍレーザ、ＮＡ０．８５ピックアップを有する記録再生評価機（パルステック工業株式会社製：ＤＤＵ１０００）を用い、カバー層側から光照射を行い、クロック周波数６６ＭＨｚ、線速４．９２ｍ／ｓにて、（１．７）ＲＬＬ−ＮＲＺＩ変調されたマーク長変調信号（１７ＰＰ）を記録した。ジッター測定は記録信号をリミットイコライザーに通し、タイムインターバルアナライザ（横河電機株式会社製：ＴＡ５２０）を用いて測定した。
【０１６１】
（２）  色素膜の耐光性評価
実施例１〜１６、比較例１〜７と同様の色素含有塗布液を調製し、厚さ１．１ｍｍのガラス板上に、調製した色素含有塗布液を、スピンコート法により回転数５００〜１０００ｒｐｍまで変化させながら常温、窒素雰囲気下で塗布した。その後、常温で２４時間保存した後、メリーゴーランド型耐光試験機（イーグルエンジニアリング社製、セルテスト機ＩＩＩ型、Ｓｃｈｏｔｔ製ＷＧ３２０フィルタ付）を用いて耐光性試験を行った。耐光性試験直前の色素膜および耐光性試験４８時間後の色素膜について、ＵＶ−１６００ＰＣ（ＳＨＩＭＡＤＺＵ社製）を用いて色素膜の吸収スペクトルを測定し、最大吸収波長における吸光度の変化を読み取った。
【０１６２】
【表３】
0005133105.tif 000055
0005133105.tif 000056
【０１６３】
（注１）Ｘｅ光照射４８時間後の吸収λｍａｘにおける色素残存率が９０％以上のとき◎、８０％以上９０％未満のとき○、７０％以上８０％未満のとき△、７０％未満のとき×。
【０１６４】
（注２）ジッター値が７％未満のとき◎、７％以上８％未満のとき○、８％以上のとき×。
【０１６５】
（注３）溶解性が悪く、記録層の形成が十分にできなかったため、測定あるいは記録ができなかった。
【０１６６】
表３に示すように、従来のアゾ金属錯体を用いた比較例１〜７に比べ、実施例１〜１６では、いずれも耐光性と記録再生特性の両立ができており、ブルーレイ・ディスク用色素として良好な特性を有することが示された。金属イオンとしてはこれまでアゾ金属錯体で好適に用いられていたＮｉイオンやＣｏイオンを含む色素に比べて、Ｃｕイオンを含む本発明のアゾ金属錯体色素の方が耐光性がより優れており、かつ、記録再生特性もより優れることがわかった。すべての実施例において、５５時間Ｘｅ光照射した後の光情報記録媒体の記録再生も可能であり、光情報記録媒体下でも耐光性が良好であった。
【０１６７】
また、実施例において使用したアゾ金属錯体色素は塗布溶剤に対し、良好な溶解性を示し、膜安定性も良好であった。実施例１で作製した光情報記録媒体を、記録後に高温高湿下１６８時間保存したが、ジッター変化が殆ど見られず、高温高湿下での保存安定性にきわめて優れることがわかった。
【０１６８】
さらに、比較化合物（Ａ）〜（Ｄ）および（Ｆ）は塗布溶剤（２５℃）中で保存すると吸収スペクトルが大きく変化し化合物の安定性が悪かったのに対して、例示化合物（Ｍ−２）、（Ｍ−８）、（Ｍ−１１）、（Ｍ−１３）、（Ｍ−１５）、（Ｍ−１６）、（Ｍ−２１）、（Ｍ−２６）、（Ｍ−２７）、（Ｍ−２９）、（Ｍ−３４）、（Ｍ−３５）は、同条件において吸収スペクトル変化が殆どなく、安定性に優れることがわかった。
【０１６９】
また、（Ｍ−１）、（Ｍ−１５）について、耐光性評価と同様にして作製した色素膜を６０℃ ９０％ＲＨで２４時間保存した結果、吸収変化が殆ど見られず、高温高湿下での安定性に優れることがわかった。
【０１７０】
なお、本発明に係る光情報記録媒体およびアゾ金属錯体色素は、上述の実施の形態に限らず、本発明の要旨を逸脱することなく、種々の構成を採り得ることはもちろんである。耐光性および高温高湿下での安定性に優れることから、写真用材料、カラーフィルター用染料、色変換フィルター、熱転写記録材料、インク等の種々の用途において好ましい性質を有することがわかった。
【産業上の利用可能性】
【０１７１】
本発明のアゾ金属錯体色素を記録層用色素として用いることにより、良好な記録再生特性を示し、かつ、極めて高い耐光性を持つ光情報記録媒体（特に、波長が４４０ｎｍ以下のレーザ光照射による情報の記録が可能な光情報記録媒体）を製造することができる。
また、本発明のアゾ金属錯体色素は、写真用材料、カラーフィルター用染料、色変換フィルター、熱転写記録材料、インク等にも適用可能である。
【図面の簡単な説明】
【０１７２】
【図１】本発明の光情報記録媒体の一例を示す概略断面図である。
【符号の説明】
【０１７３】
１０Ａ…第１光情報記録媒体
１２…第１基板                          １４…第１追記型記録層
１６…カバー層                          １８…第１光反射層
２０…バリア層                          ２２…第１接着層または第1粘着層
４４…ハードコート層
【図１】
0005133105.tif 000073